(57)【要約】      （修正有）【課題】粘着剤樹脂中におけるジイモニウム塩の耐久性に優れた粘着剤組成物を提供する。【解決手段】ジイモニウム塩（Ａ）と、紫外線吸収性モノマーが共重合されており且つガラス転移点が０℃以下である樹脂（Ｂ１）と、溶媒（Ｓ１）とを含む近赤外線吸収粘着剤組成物。好ましくは、上記紫外線吸収性モノマーは、ベンゾトリアゾール系モノマー、ベンゾフェノン系モノマー又はトリアジン系モノマーである。好ましくは、上記樹脂（Ｂ１）の酸価が０以上３００以下である。好ましくは、上記樹脂（Ｂ１）の計算溶解性パラメータが１０．２以下である。【選択図】なし【特許請求の範囲】
【請求項１】
ジイモニウム塩（Ａ）と、紫外線吸収性モノマーが共重合されており且つガラス転移点が０℃以下である樹脂（Ｂ１）と、溶媒（Ｓ１）とを含む近赤外線吸収粘着剤組成物。
【請求項２】
上記紫外線吸収性モノマーが、ベンゾトリアゾール系モノマー、ベンゾフェノン系モノマー又はトリアジン系モノマーである請求項１に記載の近赤外線吸収粘着剤組成物。
【請求項３】
上記樹脂（Ｂ１）の酸価が０以上３００以下である請求項１又は２に記載の近赤外線吸収粘着剤組成物。
【請求項４】
上記樹脂（Ｂ１）の計算溶解性パラメータが１０．２以下である請求項１から３のいずれかに記載の近赤外線吸収粘着剤組成物。
【請求項５】
ジイモニウム塩（Ａ）と、紫外線吸収剤と、ガラス転移点が０℃以下である樹脂（Ｂ２）と、溶媒（Ｓ１）とを含む近赤外線吸収粘着剤組成物。
【請求項６】
上記紫外線吸収剤が、ベンゾトリアゾール系紫外線吸収剤、ベンゾフェノン系紫外線吸収剤又はトリアジン系紫外線吸収剤である請求項５に記載の近赤外線吸収粘着剤組成物。
【請求項７】
上記樹脂（Ｂ２）の酸価が０以上３００以下である請求項５又は６に記載の近赤外線吸収粘着剤組成物。
【請求項８】
上記樹脂（Ｂ２）の計算溶解性パラメータが１０．２以下である請求項５から７のいずれかに記載の近赤外線吸収粘着剤組成物。
【請求項９】
上記ジイモニウム塩（Ａ）の、上記溶媒（Ｓ１）に対する溶解度（Ｙ）が、５質量％未満である請求項１から８のいずれかに記載の近赤外線吸収粘着剤組成物。
【請求項１０】
上記溶媒（Ｓ１）がトルエン及び／又は酢酸エチルである請求項１から９のいずれかに記載の近赤外線吸収粘着剤組成物。
【請求項１１】
上記ジイモニウム塩（Ａ）を溶媒（Ｓ２）に対して０．０１質量％の割合で混合した混合液を調整し、この混合液を３０分間超音波にかけた後、１時間以上静置し、その後、この混合液の上澄み液を光路長１ｍｍのセルに入れて紫外可視分光光度計により３５０ｎｍ以上１５００ｎｍ以下の範囲で測定された上記上澄み液のλｍａｘでの吸光度（Ｘ）が０．５以下である請求項１から１０のいずれかに記載の近赤外線吸収粘着剤組成物。
【請求項１２】
上記溶媒（Ｓ２）がトルエン及び／又は酢酸エチルである請求項１１に記載の近赤外線吸収粘着剤組成物。
【請求項１３】
上記溶媒（Ｓ１）と上記溶媒（Ｓ２）とが同じである請求項１１又は１２に記載の近赤外線吸収粘着剤組成物。
【請求項１４】
請求項１から１３のいずれかに記載の近赤外線吸収粘着剤組成物と透明基材とが積層されている近赤外線吸収材。
【請求項１５】
上記近赤外線吸収粘着剤組成物から上記溶媒（Ｓ１）が揮発してなる請求項１４に記載の近赤外線吸収材。
【請求項１６】
材質がガラスである透明基材を有し、この透明基材と上記近赤外線吸収粘着剤組成物とが互いに接している請求項１４又は１５に記載の近赤外線吸収材。
【請求項１７】
第１透明基材と、近赤外線吸収粘着剤組成物層と、第２透明基材とを有し、上記第１透明基材及び上記第２透明基材の少なくとも一方の材質がガラスであり、上記近赤外線吸収粘着剤組成物が上記第１透明基材と上記第２透明基材とに挟まれている請求項１６に記載の近赤外線吸収材。
【発明の詳細な説明】
【技術分野】
【０００１】
本発明は、近赤外線吸収粘着剤組成物及びこの近赤外線吸収粘着剤組成物が用いられた近赤外線吸収材などに関する。
【背景技術】
【０００２】
近年、薄型で大画面に適用できる液晶ディスプレーやＰＤＰ（Ｐｌａｓｍａ  Ｄｉｓｐｌａｙ  Ｐａｎｅｌ）等の薄型ディスプレーが注目されている。薄型ディスプレーは波長が８００ｎｍ〜１１００ｎｍの近赤外線を発生させる。この近赤外線が家電用リモコンの誤作動を誘発することが問題となっている。また、ＣＣＤカメラ等に使用される光半導体素子も近赤外線領域の感度が高いため、近赤外線の除去が必要である。そこで、近赤外線の吸収能が高く、可視領域の透明性が高い近赤外線吸収材料が求められている。
【０００３】
近赤外線を吸収する近赤外線吸収色素としては、従来、シアニン系色素、ポリメチン系色素、スクアリリウム系色素、ポルフィリン系色素、金属ジチオール錯体系色素、フタロシアニン系色素、ジイモニウム系色素または無機酸化物粒子が使用されている。中でもジイモニウム系色素は近赤外線の吸収能が高く、可視光領域での透明性が高いことから多用されている（例えば、特許文献１、２参照）。
【０００４】
また、ＰＤＰは、パネル内部に封入された希ガス、特にネオンを主体としたガス中で放電を発生させ、その際に発生する真空紫外線により、パネル内部のセルに設けられたＲ、Ｇ、Ｂの蛍光体を発光させる。よって、この発光過程でＰＤＰの作動に不必要な電磁波も同時に放出される。この電磁波も遮蔽されることが必要である。また、反射光を抑えるために反射防止フィルム、ぎらつき防止フィルム（アンチグレアフィルム）も必要である。このため、プラズマディスプレー用光学フィルターは、近赤外線吸収フィルム、電磁波遮蔽フィルム及び反射防止フィルムを、支持体であるガラスや衝撃吸収材の上に積層して作製されることが一般的である。このようなプラズマディスプレー用光学フィルターは、ＰＤＰの前面側に載置される。このようなプラズマディスプレー用光学フィルターは、接着剤や粘着剤を用いて、支持体であるガラスや衝撃吸収材の上に直接貼合わされて使用される場合もある。
【０００５】
近年、光学フィルターの薄層化や、光学フィルターの製造工程の簡略化を目的として、粘着剤に近赤外線吸収色素を含有させて近赤外線吸収フィルムと粘着剤層とを一体化させる試みがなされている（特許文献３及び特許文献４）。
【０００６】
特開２００５−３２５２９２号公報にはジイモニウムカチオンのアルキル基にハロゲン原子を導入することにより耐久性を向上させたジイモニウム色素が開示されている。
【先行技術文献】
【特許文献】
【０００７】
【特許文献１】特開２００３−９６０４０号公報
【特許文献２】特開２０００−８００７１号公報
【特許文献３】特許第３６２１３２２号
【特許文献４】国際公開ＷＯ２００８／０２６７８６公報
【特許文献５】特開２００５−３２５２９２号公報
【発明の概要】
【発明が解決しようとする課題】
【０００８】
ジイモニウム系色素は耐久性が劣る場合があり、近赤外線の吸収能の低下や着色は、光半導体素子やディスプレー用途で使用する際の重大な問題となりうる。特に、粘着剤樹脂のようなガラス転移点（Ｔｇ）の低い樹脂中では色素の劣化が激しい。また、ガラスが被着体とされた場合、ガラスからの溶出イオンによってジイモニウム系色素がさらに劣化する。よって、ガラスを被着体とする近赤外線吸収粘着剤にジイモニウム系色素を適用することは困難であった。ガラスを被着体とするジイモニウム系近赤外線吸収粘着剤が実用化できれば、光学フィルターの構成の自由度が広がるばかりでなく、可視光透過率の向上も期待できる。
【０００９】
特開２００５−３２５２９２号公報に開示されているように、ジイモニウムカチオンのアルキル基にハロゲン原子が導入された場合、このジイモニウム色素と高Ｔｇバインダー樹脂を用いた近赤外線遮断フィルターでは、従来のジイモニウム色素と比較して耐久性の向上が見られる。しかし、劣化の激しい低Ｔｇの粘着剤樹脂との組み合わせでは、その耐久性は不十分となりやすい。国際公開ＷＯ２００８／０２６７８６公報では、ジイモニウム色素を適切に限定することにより、粘着剤組成物中における色素の耐久性が向上させている。本発明では、国際公開ＷＯ２００８／０２６７８６公報の発明とは異なる観点から、粘着剤樹脂中におけるジイモニウム色素の耐久性を向上させうる技術を見いだした。
【００１０】
本発明は、近赤外線吸収能の持続性が高い近赤外線吸収材を作製するのに有用な近赤外線吸収粘着剤組成物、及び、その近赤外線吸収粘着剤組成物を用いた近赤外線吸収材を提供することを目的とする。
【課題を解決するための手段】
【００１１】
本発明者らは、粘着剤樹脂中におけるジイモニウム色素の耐久性の向上について鋭意検討を行なった。その結果、紫外線吸収剤又は紫外線吸収性モノマーが共重合された樹脂が、粘着剤組成物中におけるジイモニウム色素の耐久性を向上させうることを見いだした。
【００１２】
本発明の近赤外線吸収粘着剤組成物は、ジイモニウム塩（Ａ）と、紫外線吸収性モノマーが共重合されており且つガラス転移点が０℃以下である樹脂（Ｂ１）と、溶媒（Ｓ１）とを含む。
【００１３】
好ましくは、上記紫外線吸収性モノマーが、ベンゾトリアゾール系モノマー、ベンゾフェノン系モノマー又はトリアジン系モノマーである。
【００１４】
好ましくは、上記樹脂（Ｂ１）の酸価が０以上３００以下である。
【００１５】
好ましくは、上記樹脂（Ｂ１）の計算溶解性パラメータが１０．２以下である。
【００１６】
本発明の他の観点の近赤外線吸収粘着剤組成物は、ジイモニウム塩（Ａ）と、紫外線吸収剤と、ガラス転移点が０℃以下である樹脂（Ｂ２）と、溶媒（Ｓ１）とを含む。
【００１７】
好ましくは、上記紫外線吸収剤が、ベンゾトリアゾール系紫外線吸収剤、ベンゾフェノン系紫外線吸収剤又はトリアジン系紫外線吸収剤である。
【００１８】
好ましくは、上記樹脂（Ｂ２）の酸価が０以上３００以下である。
【００１９】
好ましくは、上記樹脂（Ｂ２）の計算溶解性パラメータが１０．２以下である。
【００２０】
好ましくは、上記ジイモニウム塩（Ａ）の、上記溶媒（Ｓ１）に対する溶解度（Ｙ）が、５質量％未満である。
【００２１】
好ましくは、上記溶媒（Ｓ１）がトルエン及び／又は酢酸エチルである。
【００２２】
好ましくは、上記ジイモニウム塩（Ａ）を溶媒（Ｓ２）に対して０．０１質量％の割合で混合した混合液を調整し、この混合液を３０分間超音波にかけた後、１時間以上静置し、その後、この混合液の上澄み液を光路長１ｍｍのセルに入れて紫外可視分光光度計により３５０ｎｍ以上１５００ｎｍ以下の範囲で測定された上記上澄み液のλｍａｘでの吸光度（Ｘ）が０．５以下である。
【００２３】
好ましくは、上記溶媒（Ｓ２）がトルエン及び／又は酢酸エチルである。
【００２４】
好ましくは、上記溶媒（Ｓ１）と上記溶媒（Ｓ２）とが同じである。
【００２５】
本発明の近赤外線吸収材は、上記近赤外線吸収粘着剤組成物と透明基材とが積層されている。上記近赤外線吸収粘着剤組成物から上記溶媒（Ｓ１）が揮発していてもよい。
【００２６】
好ましい近赤外線吸収材は、材質がガラスである透明基材を有し、この透明基材と上記近赤外線吸収粘着剤組成物とが互いに接している。
【００２７】
他の好ましい近赤外線吸収材は、第１透明基材と、近赤外線吸収粘着剤組成物層と、第２透明基材とを有し、上記第１透明基材及び上記第２透明基材の少なくとも一方がガラスであり、上記近赤外線吸収粘着剤組成物が上記第１透明基材と上記第２透明基材とに挟まれている。
【発明の効果】
【００２８】
紫外線吸収剤又は紫外線吸収性モノマーが共重合された樹脂が、ジイモニウム塩の耐久性を向上させうる。
【発明を実施するための形態】
【００２９】
以下において、本発明の実施形態が説明される。なお、本願において、溶媒が（Ｓ１）と（Ｓ２）とに区別されているのは、これらが互いに異なっていても良いことを示すためである。以下に説明されるように、溶媒（Ｓ１）と（Ｓ２）とは、同じであってもよい。
【００３０】
１．ジイモニウム塩（ジイモニウム色素）
本発明の近赤外線吸収粘着剤組成物は、ジイモニウム塩（Ａ）を含む。本発明に用いられるジイモニウム塩（Ａ）のジイモニウムカチオンとして、下記式（１）で示されるジイモニウムカチオンが例示される。
【００３１】
【化１】
2011068780.tif 000002
【００３２】
好ましいジイモニウム塩（Ａ）は、下記式（１Ｓ）で表されるように、上記式（１）で示されるジイモニウムカチオンと、ジイモニウムアニオンＺ−とからなる。
【００３３】
【化２】
2011068780.tif 000003
【００３４】
ただし、式（１）及び式（１Ｓ）中において、Ｒ１からＲ８は、それぞれ独立して、水素原子、ハロゲン原子、アルキル基または置換基を有するアルキル基を示す。式（１Ｓ）中において、Ｚ−はジイモニウムアニオンを示す。
【００３５】
Ｒ１からＲ８がアルキル基又は置換基を有するアルキル基である場合、そのアルキル基の炭素数は、Ｒ１からＲ８のそれぞれについて、１以上２２以下が好ましく、２以上１２以下がより好ましい。
【００３６】
Ｒ１〜Ｒ８を構成するハロゲン原子としては、例えばフッ素原子、塩素原子、臭素原子及びヨウ素原子が挙げられる。
【００３７】
好ましいＲ１〜Ｒ８として、炭素数が１から１０の直鎖、分岐状及び脂環式アルキル基が挙げられる。このようなアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、ｎ−アミル基、イソアミル基、１−メチルブチル基、１−エチルプロピル基、１，２−ジメチルプロピル基、１，１−ジメチルプロピル基、ネオペンチル基、ｎ−ヘキシル基、シクロヘキシル基、等が挙げられる。他の好ましいＲ１〜Ｒ８として、４，４，４−トリフルオロブチル基、２，２，２−トリフルオロエチル基及びペルフルオロブチル基が挙げられる。Ｒ１〜Ｒ８は全て同じであってもよいし、それぞれ異なっていてもよい。
【００３８】
より好ましくは、Ｒ１〜Ｒ８は、炭素数が３から５の直鎖又は分岐状のアルキル基である。更に好ましくは、Ｒ１〜Ｒ８は、ｎ−プロピル基、イソプロピル基、ｎ−ブチル基、イソブチル基、ｎ−アミル基又はイソアミル基であり、ｎ−ブチル基、イソブチル基又はイソアミル基が更に好ましく、イソブチル基が特に好ましい。
【００３９】
また、Ｒ１〜Ｒ８のアルキル基に結合しうる置換基としては、シアノ基；ヒドロキシル基；フッ素原子、塩素原子、臭素原子等のハロゲン原子；メトキシ基、エトキシ基、ｎ−プロポキシ基、ｎ−ブトキシ基等の炭素数１〜６のアルコキシ基；メトキシメトキシ基、エトキシメトキシ基、メトキシエトキシ基、エトキシエトキシ基、メトキシプロポキシ基、メトキシブトキシ基、エトキシブトキシ基等の炭素数２〜８のアルコキシアルコキシ基；メトキシメトキシメトキシ基、メトキシメトキシエトキシ基、メトキシエトキシエトキシ基、エトキシエトキシエトキシ基等の炭素数３〜１５のアルコキシアルコキシアルコキシ基；アリルオキシ基；フェノキシ基、トリルオキシ基、キシリルオキシ基、ナフチルオキシ基等の炭素数６〜１２のアリールオキシ基；メトキシカルボニル基、エトキシカルボニル基、ｎ−プロポキシカルボニル基、イソプロポキシカルボニル基、ｎ−ブトキシカルボニル基等の炭素数２〜７のアルコキシカルボニル基；メチルカルボニルオキシ基、エチルカルボニルオキシ基、ｎ−プロピルカルボニルオキシ基、ｎ−ブチルカルボニルオキシ基等の炭素数２〜７のアルキルカルボニルオキシ基；メトキシカルボニルオキシ基、エトキシカルボニルオキシ基、ｎ−プロポキシカルボニルオキシ基、ｎ−ブトキシカルボニルオキシ基等の炭素数２〜７のアルコキシカルボニルオキシ基等がある。置換基が結合したアルキル基の好ましい例として、メトキシエチル基が挙げられる。即ち、Ｒ１〜Ｒ８の好ましい一例として、メトキシエチル基が挙げられる。
【００４０】
ジイモニウムアニオンは特に限定されない。好ましいジイモニウムアニオンは、ヘキサフルオロアンチモン酸イオン、テトラフルオロホウ酸イオン、過塩素酸イオン、ヘキサフルオロリン酸イオン、テトラフルオロホウ酸イオン、トリフルオロメタンスルホン酸イオン、トルエンスルホン酸イオン、ビス（トリフルオロメタンスルホン酸）イミドイオン、テトラキス（ペンタフルオロフェニル）ホウ酸イオン、トリス（トリフルオロメタンスルホン酸）メチドイオンなどである。より好ましいジイモニウムアニオンとして、ヘキサフルオロアンチモン酸イオン［ＳｂＦ６−］及びトリス（トリフルオロメタンスルホン酸）メチドイオン［（ＣＦ３ＳＯ２）３Ｃ−］が挙げられる。
【００４１】
好ましい本発明のジイモニウム塩（Ａ）では、ジイモニウムカチオン１個に対して、２個のアニオンが結合している。
【００４２】
ジイモニウム塩（Ａ）として、トリス（トリフルオロメチルスルホニル）メチド酸−Ｎ，Ｎ，Ｎ’，Ｎ’−テトラキス（ｐ−ジ（ｉｓｏ−ブチル）アミノフェニル）−ｐ−フェニレンジイモニウム 及びヘキサフルオロアンチモン酸−Ｎ,Ｎ,Ｎ’,Ｎ’−テトラキス｛ｐ−ジ（ｉｓｏ−ブチル）アミノフェニル｝−ｐ−フェニレンジイモニウムが挙げられる。これらの製造方法は、後述の合成例により説明される。これらは、粘着剤組成物中における耐久性が高いので、特に好ましい。
【００４３】
ジイモニウム色素（Ａ）は、分散しやすい形態とされるのが好ましい。好ましくは、ジイモニウム色素は、粉砕等により微細化されているのが好ましい。この微細化の方式としては、湿式及び乾式のいずれもが採用されうる。湿式の微細化手法としては、ビーズミルやボールミルの他、液流による微細化、あるいはレーザーや超音波を用いた微細化が採用されうる。乾式の微細化手法としては、ボールミル、アトライターの他、ロールミルや気流による微細化が採用されうる。より好ましくは、ジルコニアビーズ、ガラスビーズ、アルミナビーズ等の粒子を用いてジイモニウム色素を粉砕する方法が採用されうる。例えば、ジルコニア粒子を用いた粉砕方法として、ジイモニウム色素と溶媒（Ｓ１）とジルコニアビーズとが混合されてなる液状混合物（後述の混合物（Ｍ１））を作成し、この液状混合物を容器内で振とうした後、ジルコニアビーズを分離する方法が例示される。好ましい溶媒（Ｓ１）として、粉砕対象であるジイモニウム塩を用いて上記方法で測定された吸光度（Ｘ）が０．５以下となるような溶媒が挙げられる。他の好ましい溶媒（Ｓ１）として、粉砕対象であるジイモニウム塩を用いて下記方法で測定された溶解度（Ｙ）が５質量％未満、更には０．０１％未満となるような溶媒が挙げられる。
【００４４】
２．溶媒（Ｓ１）
溶媒（Ｓ１）は、粘着剤組成物に含まれうる。この溶媒（Ｓ１）は、粘着剤組成物の粘度を調整するための希釈溶媒として用いられても良い。溶媒（Ｓ１）により、粘着剤組成物の粘度が、基材等への塗布に適した粘度に調整される。この粘度により、粘着剤組成物層の厚みが調整されうる。
【００４５】
溶媒（Ｓ１）として、トルエン、酢酸エチル、メチルエチルケトン、メチルイソブチルケトン、酢酸ブチル、ブチルセロソルブ、プロピレングリコールｎ−プロピルエーテル、プロピレングリコールｎ−ブチルエーテル、プロピレングリコールモノメチルエーテルアセテート等が挙げられる。
【００４６】
溶媒（Ｓ１）としては、ジイモニウム塩（Ａ）に対する溶解度（Ｙ）が５質量％未満である溶媒が好ましく、０．０１質量％未満である溶媒がより好ましい。この溶解度（Ｙ）の測定の詳細については、後述される。溶媒（Ｓ１）として、トルエン、酢酸エチル、キシレン、酢酸ブチル及びメチルシクロヘキサンが例示される。トルエン及び酢酸エチルが特に好ましい。
【００４７】
ジイモニウム塩（Ａ）の耐久性の観点から、溶媒（Ｓ１）は、トルエン及び／又は酢酸エチルであるのが好ましいことが判明した。また、溶媒（Ｓ１）は、後述される溶媒（Ｓ２）と同じであることが好ましい。
【００４８】
３．上澄み液の吸光度（Ｘ）
この測定では、溶媒（Ｓ２）が用いられる。
【００４９】
［上澄み液の吸光度（Ｘ）の測定］
この吸光度（Ｘ）の測定では、ジイモニウム塩を溶媒（Ｓ２）に対して０．０１質量％の割合で混合した混合液を調整し、この混合液を３０分間超音波にかけた後、１時間以上静置する。その後、この混合液の上澄み液を光路長１ｍｍのセルに入れて測定がなされる。光路長１ｍｍのセルは、石英製である。測定は、紫外可視分光光度計により行われる。この紫外可視分光光度計として、島津製作所製のＵＶ−３１００が用いられる。測定範囲は、３５０ｎｍ以上１５００ｎｍ以下とされる。λｍａｘは、測定された波長範囲において吸光度が最大となる波長を意味する。透過率をＴ（％）とするとき、吸光度は、下記式により求められる。
吸光度＝−ｌｏｇ（Ｔ／１００）
【００５０】
混合方法及び上澄み液の採取方法は、以下の通りである。先ず、ジイモニウム塩を溶媒（Ｓ２）に対して０．０１質量％の割合で混合した混合液５０ミリリットルが作製される。この混合に用いられる混合容器は、ねじ口瓶である。このねじ口瓶の外径は４０ｍｍであり、高さは７５ｍｍである。この混合容器において、上記５０ミリリットルの混合液の液面（液の最上面）の高さは、５０ｍｍである。この混合液を超音波にかけ、更に１時間以上静置した後、液面（液の最上面）から５ｍｍまでの部分の上澄み液が採取され、測定に用いられる。なお、好ましくは、１時間以上静置された後の上記混合液において、混合容器の底面には、溶解していないジイモニウム塩が沈んでいる。この測定において、溶媒（Ｓ２）の温度は、２５℃とされる。超音波の付与には、ブランソン（ＢＲＡＮＳＯＮ）社製の卓上型超音波洗浄機（商品名「ブランソニック３５１０Ｊ−ＤＴＨ」）が用いられた。この卓上型超音波洗浄機のタンクに水を張り、この水が張られたタンク内に上記混合容器を配置し、４００００Ｈｚ以上（４２ｋＨｚ）の周波数でタンクを振動させて、上記混合容器中の混合液に超音波を付与した。
【００５１】
溶媒（Ｓ２）に対する上記吸光度（Ｘ）が０．５以下である場合、粘着剤樹脂中におけるジイモニウム塩の耐久性が向上しうることが判った。ジイモニウム塩の耐久性の観点から、吸光度（Ｘ）は、０．５以下が好ましく、０．３以下がより好ましく、０．２５以下がより好ましい。ジイモニウム塩の耐久性の観点から、より好ましくは、溶媒（Ｓ１）がトルエン又は酢酸エチルのいずれかにおいて、吸光度（Ｘ）が０．５以下となるのが好ましく、０．３以下がより好ましく、０．２５以下がより好ましく、０．１５以下が更に好ましい。ジイモニウム塩の耐久性の観点から、更に好ましくは、溶媒（Ｓ２）がトルエン及び酢酸エチルのいずれであっても、吸光度（Ｘ）が０．５以下となるのが好ましく、０．３以下がより好ましく、０．２５以下がより好ましい。
【００５２】
４．溶媒（Ｓ２）
溶媒（Ｓ２）は、上記吸光度（Ｘ）の測定に用いられる。溶媒（Ｓ２）として、トルエン、酢酸エチル、メチルエチルケトン、メチルイソブチルケトン、酢酸ブチル、ブチルセロソルブ、プロピレングリコールｎ−プロピルエーテル、プロピレングリコールｎ−ブチルエーテル、プロピレングリコールモノメチルエーテルアセテート等が挙げられる。
【００５３】
ジイモニウム塩の耐久性の観点から、溶媒（Ｓ２）は、トルエン及び／又は酢酸エチルであるのが好ましいことが判明した。ジイモニウム塩の耐久性の観点から、溶媒（Ｓ２）がトルエン及び／又は酢酸エチルであり、且つ、溶媒（Ｓ１）がトルエン及び／又は酢酸エチルであるのがより好ましいことが判明した。また、溶媒（Ｓ１）と溶媒（Ｓ２）とが同じであることが好ましいことが判明した。
【００５４】
５．溶解度（Ｙ）の測定方法
［溶解度（Ｙ）の測定方法］
ジイモニウム塩（Ａ）と溶媒（Ｓ１）とを混合し、測定サンプルが作製される。ジイモニウム塩の含有割合が０．０１質量％、０．１質量％、１．０質量％、２．０質量％及び５．０質量％である５種類のサンプルを調整して、それぞれ超音波攪拌する。攪拌時間は３０分以上とされ、溶媒（Ｓ１）の温度は２５℃とされる。次に、各サンプルのそれぞれについて、残渣があるか否かを確認する。残渣は、ろ過後のろ紙上に残渣があるか否かを目視で観察することにより確認する。残渣の有無によって、溶解度（Ｙ）が決定される。５．０質量％のサンプル（及び他のサンプル）に残渣が確認されなかった場合、「溶解度（Ｙ）が５質量％以上である」と判断される。０．０１質量％のサンプル（及び他のサンプル）に残渣が確認された場合、「溶解度（Ｙ）が０．０１質量％未満である」と判断される。０．１質量％のサンプルに残渣が確認され且つ０．０１質量％のサンプルに残渣が確認されなかった場合、「溶解度（Ｙ）が０．０１質量％以上０．１質量％未満である」と判断される。
【００５５】
６．希釈溶媒
近赤外線吸収粘着剤組成物には、希釈溶媒が含まれていてもよい。この希釈溶媒は、上記溶媒（Ｓ１）及び／又は溶媒（Ｓ２）であってもよい。希釈溶媒により、粘着剤組成物の粘度が、基材等への塗布に適した粘度に調整されうる。この粘度により、粘着剤組成物層の厚みが調整されうる。
【００５６】
希釈溶媒として、トルエン、酢酸エチル、メチルエチルケトン、メチルイソブチルケトン、酢酸ブチル、ブチルセロソルブ、プロピレングリコールｎ−プロピルエーテル、プロピレングリコールｎ−ブチルエーテル、プロピレングリコールモノメチルエーテルアセテート等が挙げられる。
【００５７】
ジイモニウム塩の耐久性の観点から、希釈溶媒は、トルエン及び／又は酢酸エチルであるのが好ましい。なお、希釈溶媒は、用いられなくてもよい。
【００５８】
７．近赤外線吸収混合物（以下、混合物（Ｍ１）ともいう）
本発明の近赤外線吸収粘着剤組成物の製造方法は限定されない。好ましい製造方法は、ジイモニウム塩（Ａ）と溶媒（Ｓ１）とが混合されて混合物（Ｍ１）が作製される第一工程と、この混合物（Ｍ１）が樹脂（Ｂ１）（後述）又は樹脂（Ｂ２）に混合される第二工程とを含む。
【００５９】
上記混合物（Ｍ１）の製造方法として、ジイモニウム塩を粉砕するための粒子を用いた方法が例示される。この製造方法として、湿式及び乾式の方法が採用されうる。湿式の製造方法として、ビーズミル、ボールミル、液流、レーザー又は超音波を用いてジイモニウム塩を粉砕（微細化）する方法が採用されうる。乾式の方法としては、ボールミル、アトライターの他、ロールミルや気流によりジイモニウム塩を微細化する方法が採用されうる。より好ましくは、ジルコニアビーズ、ガラスビーズ、アルミナビーズ等の粒子を用いてジイモニウム色素を粉砕する方法が採用されうる。例えば、ジルコニア粒子を用いた混合物（Ｍ１）の製造方法として、ジイモニウム色素と溶媒（Ｓ１）とジルコニアビーズとが混合されてなる液状混合物を作成し、この液状混合物を容器内で振とうした後、ジルコニアビーズを分離する方法が例示される。
【００６０】
いったん混合物（Ｍ１）が作製された後、この混合物（Ｍ１）を後述の樹脂（Ｂ１）又は樹脂（Ｂ２）と混合することにより、近赤外線吸収粘着剤組成物中におけるジイモニウム塩の分散状態が改善される。この理由は、樹脂（Ｂ１）又は樹脂（Ｂ２）が分散剤として寄与しているためであると考えられる。
【００６１】
なお、上記混合物（Ｍ１）には、種々の添加剤が加えられてもよいこの添加剤として、アニオン性、カチオン性又はノニオン性の界面活性剤や高分子系分散剤などが挙げられる。
【００６２】
８．樹脂（Ｂ１）
樹脂（Ｂ１）は、紫外線吸収性モノマーが共重合されており且つガラス転移温度が０℃以下である。この樹脂（Ｂ１）は、粘着性を有している。この粘着性は、近赤外線吸収粘着剤組成物と被着体との直接的な接着を可能とする。接着剤を介在させることなく、近赤外線吸収粘着剤組成物と被着体とが接着されうる。本願において、粘着性を有する樹脂は、粘着剤樹脂とも称される。紫外線吸収性モノマーについては、後述される。
【００６３】
８−１．ガラス転移温度
被着体への粘着性を付与する観点から、粘着剤樹脂（Ｂ１）のガラス転移温度は、０℃以下が好ましく、−１０℃以下がより好ましく、−２０℃以下がより好ましく、さらに好ましくは−３０℃以下である。０℃よりも高い場合、粘着性が不足することがある。ガラス転移温度は示差走査熱量計（Ｄｉｆｆｅｒｅｎｔｉａｌ  Ｓｃａｎｎｉｎｇ  Ｃａｌｏｒｉｍｅｔｅｒ）や動的粘弾性測定により損失正接（ｔａｎδ）の極大値温度を求めることでも得られるが、本願にいうガラス転移温度は、下記のＦｏｘの式により求められる計算ガラス転移温度を意味する。樹脂（Ｂ１）の重合に使用される単量体は、下記式で表されるＦｏｘの式を用いて計算された計算ガラス転移温度Ｔｇが所定の値を満足していれば特に限定されない。
１／（Ｔｇ＋２７３）＝Σ［Ｗｉ／（Ｔｇｉ＋２７３）］  ：  Ｆｏｘの式
Ｔｇ（℃）  ：  計算ガラス転移温度
Ｗｉ  ：  各単量体の重量分率
Ｔｇｉ（℃）  ：  各単量体成分の単独重合体のガラス転移温度
【００６４】
９．樹脂（Ｂ２）
樹脂（Ｂ２）は、ガラス転移温度が０℃以下である限り、限定されない。この樹脂（Ｂ２）は、粘着性を有している。この粘着性は、近赤外線吸収粘着剤組成物と被着体との直接的な接着を可能とする。接着剤を介在させることなく、近赤外線吸収粘着剤組成物と被着体とが接着されうる。樹脂（Ｂ２）は、前述の樹脂（Ｂ１）を含む。
【００６５】
９−１．ガラス転移温度
被着体への粘着性を付与する観点から、粘着剤樹脂（Ｂ２）のガラス転移温度は、０℃以下が好ましく、−１０℃以下がより好ましく、−２０℃以下がより好ましく、さらに好ましくは−３０℃以下である。０℃よりも高い場合、粘着性が不足することがある。ガラス転移温度の定義は、上記の通りである。
【００６６】
１０．紫外線吸収性モノマー（反応型紫外線吸収剤）
本発明では、紫外線吸収性モノマー又は紫外線吸収剤が用いられる。紫外線吸収性モノマー又は紫外線吸収剤は、紫外線吸収性基を有する化合物である。
【００６７】
紫外線吸収性モノマー（反応型紫外線吸収剤）は、他の重合性モノマーと共重合しうる。この共重合により、紫外線吸収性基がポリマーに導入される。
【００６８】
紫外線吸収性モノマーは、樹脂（Ｂ１）の原料である。紫外線吸収性モノマーと他のモノマーとが共重合されたポリマーが、樹脂（Ｂ１）である。
【００６９】
紫外線吸収性モノマーは、紫外線吸収性基を有する。好ましい紫外線吸収性モノマーとして、分子中にラジカル重合性二重結合と紫外線吸収性基とを有するモノマーが例示される。好ましくは、この紫外線吸収性基の吸収極大波長は、２５０ｎｍ以上４００ｎｍ以下である。好ましい紫外線吸収性モノマーは、下記一般式（Ａ−１）〜（Ａ−３）で表されるモノマーから選ばれる少なくとも１種である。これらのモノマーが共重合成分として導入されたポリマーには、紫外線吸収能が付与される。ジイモニウム塩（Ａ）は、太陽光等に含まれる紫外線により劣化しうる。この紫外線吸収能は、紫外線に起因するジイモニウム塩（Ａ）の劣化を抑制する。
【００７０】
好ましい紫外線吸収性モノマーの一例は、下記式（Ａ−１）で表されるベンゾトリアゾール系モノマーである。
【００７１】
【化３】
2011068780.tif 000004
【００７２】
ただし、式（Ａ−１）において、Ｒ１１は水素原子または炭素数１〜８の炭化水素基を表し、Ｒ１２は水素原子、ハロゲン原子、炭素数１〜８のアルキル基、炭素数１〜４のアルコキシ基、シアノ基またはニトロ基を表し、Ｒ１３は炭素数１〜１２の直鎖状もしくは枝分れ鎖状のアルキレン基または−Ｏ−Ｒ’−（Ｒ’は炭素数２または３の直鎖状もしくは枝分れ鎖状のアルキレン基を表す）を表し、Ｒ１４は水素原子またはメチル基を表す。
【００７３】
好ましい紫外線吸収性モノマーの他の一例は、下記式（Ａ−２）で表されるベンゾフェノン系モノマーである。
【００７４】
【化４】
2011068780.tif 000005
【００７５】
ただし、式（Ａ−２）において、Ｒ１１及びＲ１４は上記と同じ意味を表し、Ｒ１５は水素原子または水酸基を表し、Ｒ１６は水素原子または炭素数１〜６のアルコキシ基を表し、Ｒ１７は炭素数１〜１２の直鎖状もしくは枝分れ鎖状のアルキレン基を表す。
【００７６】
好ましい紫外線吸収性モノマーの他の一例は、下記式（Ａ−３）で表されるトリアジン系モノマーである。
【００７７】
【化５】
2011068780.tif 000006
【００７８】
ただし、式（Ａ−３）において、Ｒ１４は上記と同じ意味を表し、Ｒ１８は、直接結合、［−（ＣＨ２ＣＨ２Ｏ）ｐ−］、又は、［−ＣＨ２ＣＨ（ＯＨ）−ＣＨ２Ｏ−］を表し、ｐは１〜５の整数を表す。Ｒ１９，Ｒ２０，Ｒ２１，Ｒ２２，Ｒ２３，Ｒ２４，Ｒ２５及びＲ２６は、それぞれ独立して、水素原子、炭素数１〜１０のアルコキシ基、アルケニル基又はアルキル基を表す。
【００７９】
上記モノマー（Ａ−１）の具体例として、２−［２’−ヒドロキシ−５’−（メタ）アクリロイルオキシメチルフェニル］−２Ｈ−ベンゾトリアゾール、２−［２’−ヒドロキシ−５’−（メタ）アクリロイルオキシエチルフェニル］−２Ｈ−ベンゾトリアゾール、２−［２’−ヒドロキシ−５’−（メタ）アクリロイルオキシプロピルフェニル］−２Ｈ−ベンゾトリアゾール、２−［２’−ヒドロキシ−５’−（メタ）アクリロイルオキシヘキシルフェニル］−２Ｈ−ベンゾトリアゾール、２−［２’−ヒドロキシ−３’−ｔｅｒｔ−ブチル−５’−（メタ）アクリロイルオキシエチルフェニル］−２Ｈ−ベンゾトリアゾール、２−〔２’−ヒドロキシ−５’−（β−（メタ）アクリロイルオキシエトキシ）−３’−ｔｅｒｔ−ブチルフェニル〕−５−ｔｅｒｔ−ブチル−２Ｈ−ベンゾトリアゾール等が挙げられる。
【００８０】
上記モノマー（Ａ−２）の具体例として、２−ヒドロキシ−４−［２−（メタ）アクリロイルオキシ］エトキシベンゾフェノン、２−ヒドロキシ−４−［２−（メタ）アクリロイルオキシ］ブトキシベンゾフェノン、２，２’−ジヒドロキシ−４−［２−（メタ）アクリロイルオキシ］エトキシベンゾフェノン、２−ヒドロキシ−４−［２−（メタ）アクリロイルオキシ］エトキシ−４’−（２−ヒドロキシエトキシ）ベンゾフェノン、２−ヒドロキシ−３−ｔｅｒｔ−ブチル−４−［２−（メタ）アクリロイルオキシ］エトキシベンゾフェノン、２−ヒドロキシ−３−ｔｅｒｔ−ブチル−４−［２−（メタ）アクリロイルオキシ］ブトキシベンゾフェノン等が挙げられる。
【００８１】
上記モノマー（Ａ−３）の具体例として、２，４−ジフェニル−６−［２−ヒドロキシ−４−（２−アクリロイルオキシエトキシ）］−ｓ−トリアジン、２，４−ビス（２−メチルフェニル）−６−［２−ヒドロキシ−４−（２−アクリロイルオキシエトキシ）］−ｓ−トリアジン、２，４−ビス（２−メトキシフェニル）−６−［２−ヒドロキシ−４−（２−アクリロイルオキシエトキシ）］−ｓ−トリアジン等が挙げられる。
【００８２】
なお、上記モノマー（Ａ−１）及び／又は上記モノマー（Ａ−２）が使用される場合、アルカリ金属や塩基性の強い塩基性化合物が共存すると、着色及び経時的な紫外線吸収性能の低下が生じやすい。これらの観点から、上記Ｒ１１は、ＯＨ基に隣接した位置（３位）に位置し且つ炭素数４〜８のアルキル基であるのが好ましい。
【００８３】
上記モノマー（Ａ−１）、上記モノマー（Ａ−２）及び上記モノマー（Ａ−３）は、それぞれ、特有の紫外線吸収特性を有している。よって、求められる紫外線吸収性能に応じて、これらのモノマーは、単独で使用されてもよいし、２種以上が組み合わされて使用されてもよい。
【００８４】
紫外線吸収性モノマー（反応型紫外線吸収剤）により、樹脂（Ｂ１）に紫外線吸収性基が導入される。この紫外線吸収性基は、外部光に含まれる紫外線から、色素を保護しうる。よって、近赤外線吸収粘着剤組成物に含まれている色素（ジイモニウム色素、他の近赤外線吸収色素、ネオンカット色素、調色用の可視光吸収色素等）の耐光性が向上しうる。
【００８５】
紫外線吸収性モノマーが共重合された樹脂（Ｂ１）が、特に、近赤外線吸収能の持続性を向上させうることが判明した。即ち、樹脂（Ｂ１）が、ジイモニウム塩（Ａ）の耐久性を向上させうることが判明した。紫外線吸収基を有する樹脂（Ｂ１）により、紫外線吸収能が付与されると同時に、ジイモニウム塩（Ａ）の耐久性が向上しうることが判った。この効果は、後述の実施例において示される。
【００８６】
紫外線吸収性モノマー（反応型紫外線吸収剤）の配合割合は限定されない。ジイモニウム塩（Ａ）の耐久性の観点から、樹脂（Ｂ１）の原料モノマー混合物における紫外線吸収性モノマーの割合は、０．１質量％以上が好ましく、１質量％以上がより好ましい。粘着物性の観点から、樹脂（Ｂ１）の原料モノマー混合物における紫外線吸収性モノマーの割合は、５０質量％以下が好ましく、３０質量％以下がより好ましい。
【００８７】
１１．紫外線吸収剤（添加型紫外線吸収剤）
紫外線吸収性化合物は、上記樹脂（Ｂ）の共重合体の原料モノマーとして導入される他、添加型の紫外線吸収剤として用いられる。
【００８８】
上記紫外線吸収剤は限定されず、例えばベンゾトリアゾール系、ベンゾフェノン系、サリチル酸系、トリアジン系等の紫外線吸収剤が挙げられる。好ましい紫外線吸収剤としては、例えば、２５０ｎｍから４００ｎｍまでの間に吸収極大を有する化合物が挙げられる。
【００８９】
ベンゾトリアゾール系紫外線吸収剤としては、２−（５−メチル−２−ヒドロキシフェニル）ベンゾトリアゾール、２−［２−ヒドロキシ−３，５−ビス（α，αジメチルベンジル）フェニル］−２Ｈ−ベンゾトリアゾール、２−（２’−ヒドロキシ−５’−ｔ−オクチルフェニル）ベンゾトリアゾール、２−（２’−ヒドロキシ−５’−メチルフェニル）ベンゾトリアゾール、２−（２’−ヒドロキシ−５’−ｔ−ブチルフェニル）ベンゾトリアゾール、２，２−メチレンビス［４−（１，１，３，３−テトラメチレンブチル）−６−（２Ｈベンゾトリアゾール−２−イル）フェノール］等が例示される。
【００９０】
ベンゾフェノン系紫外線吸収剤としては、２−ヒドロキシ−４−オクトキシベンソフェノン、２，４−ジヒドロキシベンゾフェノン、２−ヒドロキシ−４−メトキシ−４’−クロルベンゾフェノン、２，２−ジヒドロキシ−４−メトキシベンゾフェノン、２，２−ジヒドロキシ−４，４’−ジメトキシベンゾフェノン等が例示される。
【００９１】
サリチル酸系紫外線吸収剤としては、パラ−ｔ−ブチルフェニルサリチル酸エステル、パラ−オクチルフェニルサリチル酸エステル等が例示される。
【００９２】
トリアジン系紫外線吸収剤としては、２，４−ジフェニル−６−（２−ヒドロキシ−４−メトキシフェニル）−１，３，５−トリアジン、２，４−ジフェニル−６−（２−ヒドロキシ−４−エトキシフェニル）−１，３，５−トリアジン、２，４−ジフェニル−６−（２−ヒドロキシ−４−プロポキシフェニル）−１，３，５−トリアジン、２，４−ジフェニル−６−（２−ヒドロキシ−４−ブトキシフェニル）−１，３，５−トリアジン、２，４−ジフェニル−６−（２−ヒドロキシ−４−へキシルオキシフェニル）−１，３，５−トリアジン、２，４−ジフェニル−６−（２一ヒドロキシ−４−オクチルオキシフェニル）−１，３，５−トリアジン、２，４−ジフェニル−６−（２−ヒドロキシ−４−ドデシルオキシフェニル）−１，３，５−トリアジン、２，４−ジフェニル−６−（２−ヒドロキシ−４−ベンジルオキシフェニル）−１，３，５−トリアジン、２，４−ジフェニル−６−（２−ヒドロキシ−４−ブトキシエトキシ）−１，３，５−トリアジン等が例示される。
【００９３】
ベンゾトリアゾール系紫外線吸収剤の具体例として、チバ・ジャパン社製の商品名「ＴＩＮＵＶＩＮ ＰＳ」、「ＴＩＮＵＶＩＮ９９−２」、「ＴＩＮＵＶＩＮ１０９」、「ＴＩＮＵＶＩＮ３２０」、「ＴＩＮＵＶＩＮ３２６」、「ＴＩＮＵＶＩＮ３２７」、「ＴＩＮＵＶＩＮ３２８」、「ＴＩＮＵＶＩＮ３８４−２」、「ＴＩＮＵＶＩＮ９００」、「ＴＩＮＵＶＩＮ９２８」及び「ＴＩＮＵＶＩＮ１１３０」；城北化学社製の商品名「ＪＦ−７７」、「ＪＦ−７８」、「ＪＦ−７９」、「ＪＦ−８０」及び「ＪＦ−８６」；シプロ化成社製の商品名「ＳＥＥＳＯＲＢ７０１」、「ＳＥＥＳＯＲＢ７０２」及び「ＳＥＥＳＯＲＢ７０３」；住友化学社製の商品名「ｓｕｍｉｓｏｒｂ２００」、「ｓｕｍｉｓｏｒｂ２５０」及び「ｓｕｍｉｓｏｒｂ３５０」；共同薬品社製の商品名「バイオソーブ５８０」、「バイオソーブ５８２」、「バイオソーブ５５０」、「バイオソーブ５９１」、「バイオソーブ５２０」及び「バイオソーブ５９０」；旭電化工業社製の商品名「アデカスタブＬＡ−３２」、「アデカスタブＬＡ−３４」、「アデカスタブＬＡ−３６」及び「アデカスタブＬＡ−３１」；大塚化学社製の商品名「ＲＵＶＡ−９３」等が挙げられる。
【００９４】
ベンゾフェノン系紫外線吸収剤の具体例として、シプロ化成社製の商品名「ＳＥＥＳＯＲＢ１００」、「ＳＥＥＳＯＲＢ１０１」、「ＳＥＥＳＯＲＢ１０１Ｓ」、「ＳＥＥＳＯＲＢ１０２」、「ＳＥＥＳＯＲＢ１０３」、「ＳＥＥＳＯＲＢ１０５」、「ＳＥＥＳＯＲＢ１０６」、「ＳＥＥＳＯＲＢ１０７」、「ＳＥＥＳＯＲＢ１５１」等が挙げられる。他のベンゾフェノン系紫外線吸収剤として、商品名「ＡＳＬ−２３」（湘南化学社製）；商品名「ジスライザーＯ」（三協化成社製）；商品名「ｓｕｍｉｓｏｒｂ１００」及び「ｓｕｍｉｓｏｒｂ１３０」（住友化学社製）；商品名「ＤＨＢＰ」及び「ＤＯＰＢ」（イーストマン・ケミカル社製）；商品名「バイオソーブ１３０」、「バイオソーブ１００」及び「バイオソーブ１１０」（共同薬品社製）；商品名「Ｕｖｉｎｕｌ−Ｄ−４９」、「Ｕｖｉｎｕｌ−４００」、「Ｕｖｉｎｕｌ−ＭＳ−４０」及び「Ｕｖｉｎｕｌ−Ｍ−４０」（ＢＡＳＦ社製）；商品名「ＡＳＬ−２３」及び「ＡＳＬ−４０」（湘南化学社製）；商品名「Ｃｙａｓｏｒｂ ＵＶ−９」、「Ｃｙａｓｏｒｂ ＵＶ−２４」及び「Ｃｙａｓｏｒｂ ＵＶ−５３１」（Ｃｙｔｅｃ社製）；商品名「ジスライザーＭ」及び「ジスライザーＥ」（三協化成社製）；商品名「オーソレックス４３６０」（メルク・ジャパン社製）；商品名「アデカスタブ１４１３」及び「アデカスタブＬＡ−５１」（旭電化工業社製）等が挙げられる。
【００９５】
トリアジン系紫外線吸収剤の具体例として、商品名「Ｃｙａｓｏｒｂ（Ｒ）ＵＶ−１１６４」（Ｃｙｔｅｃ社製）；商品名「ＴＩＮＵＶＩＮ４００」、「ＴＩＮＵＶＩＮ４６０」及び「ＴＩＮＵＶＩＮ４７９」（チバ・ジャパン社製）等が挙げられる。
【００９６】
サリチル酸系紫外線吸収剤の具体例として、商品名「ＳＡＰ」（岩城製薬社製）、商品名「ザロール」（ダウケミカル社製）、商品名「ザロール−Ｐ」（八代製薬社製）、商品名「ＴＢＳ」（ダウケミカル社製）、商品名「ＴＢＳ」（八代製薬社製）、商品名「バイオソーブ９０」（共同薬品社製）、商品名「ブチルザロール」（岩城製薬社製）、商品名「ＯＰＳ」（イーストマン・ケミカル社製）、商品名「ＯＰＳ」（八代製薬社製）等が挙げられる。
【００９７】
なお、反応型の紫外線吸収剤は、上記樹脂（Ｂ２）に添加されるよりも、上記樹脂（Ｂ１）の共重合モノマーとして使用されるのが好ましい。
【００９８】
この添加型の紫外線吸収剤は、外部光に含まれる紫外線から、色素を保護しうる。よって、近赤外線吸収粘着剤組成物に含まれている色素（ジイモニウム色素、他の近赤外線吸収色素、ネオンカット色素、調色用の可視光吸収色素等）の耐光性が向上しうる。  
【００９９】
紫外線吸収剤が、特に、近赤外線吸収能の持続性を向上させうることが判明した。即ち、紫外線吸収剤が、ジイモニウム塩（Ａ）の耐光性のみでなく、耐熱性及び耐湿熱性をも向上させうることが判明した。紫外線吸収剤により、紫外線吸収能が付与されると同時に、ジイモニウム塩（Ａ）の耐光性、耐熱性及び耐湿熱性が向上しうることが判った。これらの効果は、後述の実施例において示される。
【０１００】
紫外線吸収剤（添加型紫外線吸収剤）の配合割合は限定されない。ジイモニウム塩（Ａ）の耐久性の観点から、紫外線吸収剤の割合は、１００質量部の樹脂（Ｂ２）に対して、０．１質量部以上が好ましく、１質量部以上がより好ましい。塗膜外観及び粘着物性の観点から、紫外線吸収剤の割合は、樹脂（Ｂ２）１００質量部に対して、５０質量部以下が好ましく、３０質量部以下がより好ましい。
【０１０１】
１２．酸価
樹脂（Ｂ１）及び樹脂（Ｂ２）には、被着体との密着性向上および粘着力アップを目的として、アクリル酸等のカルボキシル基含有単量体が共重合されるのが一般的である。ただし、過剰のカルボキシル基等の官能基はジイモニウム色素を劣化させる。この観点から、樹脂（Ｂ１）及び樹脂（Ｂ２）の酸価は、３００以下が好ましく、１００以下がより好ましく、８０以下が更に好ましい。また、後述する理由により、ジイモニウム塩の耐久性の観点から、樹脂（Ｂ１）及び樹脂（Ｂ２）の酸価は、０以上が好ましく、５以上がより好ましく、１０以上が更に好ましい。「酸価」とは、粘着剤樹脂１ｇを中和するのに必要な水酸化カリウムのｍｇ量を言う。酸価の測定方法の詳細は、後述される。
【０１０２】
近赤外線吸収材の透明基材として、最も汎用的に用いられる基材の一つが、ガラスである。例えば、透明基材がガラスである場合、ガラス表面（ガラスと近赤外線吸収粘着剤組成物層との界面）では、次の（反応１）が起こっていると推測されている。ガラス中のＮａ＋イオンは拡散によってガラス表面に出てくると考えられている。このＮａ＋イオンは、近赤外線吸収粘着剤組成物中に存在するＨ２Ｏ（又は粘着剤組成物の塗布前にガラス表面に付着していたＨ２Ｏ）と反応し、ＮａＯＨが生成すると考えられる。
（反応１）Ｎａ＋  ＋  Ｈ２Ｏ  →  ＮａＯＨ  ＋  Ｈ＋（ガラス内部へ）
【０１０３】
このＮａＯＨは、ジイモニウム塩を劣化させる。樹脂（Ｂ１）又は（Ｂ２）にカルボキシル基が存在する場合、このカルボキシル基がＮａ＋をトラップする。このトラップにより、ＮａＯＨの生成が抑制され、ジイモニウム塩の劣化が抑制されると考えられる。特に、耐湿熱性の評価では、Ｈ２Ｏが多く存在するため、上記反応１が起こりやすい。よって、特に耐湿熱性の観点からは、上記酸価は大きいほうが好ましく、具体的には、前述のように、０以上が好ましく、５以上がより好ましく、１０以上が更に好ましい。
【０１０４】
一方、樹脂（Ｂ１）及び樹脂（Ｂ２）の酸価が過度に高い場合、ジイモニウム塩が劣化したり、粘着物性が低下したりすることがある。よって、特に高温での耐久性を評価する耐熱性の観点からは、上記酸価は小さいほうが好ましく、具体的には、前述のように、３００以下が好ましく、１００以下がより好ましく、８０以下が更に好ましい。
【０１０５】
１３．計算溶解性パラメータ（Ｓｐ値）
樹脂（Ｂ１）及び樹脂（Ｂ２）の計算溶解性パラメータが高い場合にはジイモニウム色素の耐久性が劣る場合があるため、溶解性パラメータは１０．２以下であることが好ましい。計算溶解性パラメータは、「ＰＯＬＹＭＥＲ  ＥＮＧＩＮＥＥＲＩＮＧ  ＡＮＤ  ＳＣＩＥＮＣＥ」（１９７４年、Ｖｏｌ．１４、Ｎｏ．２）の１４７ページから１５４ページ記載の方法によって計算される値である。以下にその方法を概説する。
【０１０６】
単独重合体の溶解性パラメータ（δ）は、該重合体を形成している構成単位の蒸発エネルギー（△ｅｉ）及びモル体積（△ｖｉ）に基づいて、下式の計算法により算出される。
δ＝（Σ△ｅｉ／Σ△ｖｉ）１／２
△ｅｉ：  ｉ成分の原子または原子団の蒸発エネルギー
△ｖｉ：  ｉ成分の原子または原子団のモル体積
【０１０７】
共重合体の溶解性パラメータは、その共重合体を構成する各構成単量体の蒸発エネルギーにモル分率を乗じて合算したもの（Σ△Ｅｉ）を、各構成単量体のモル体積にモル分率を乗じて合算したもの（Σ△Ｖｉ）で割り、１／２乗をとることで算出される。
【０１０８】
１４．共重合体組成
１４−１．樹脂（Ｂ１）の共重合体組成
粘着剤樹脂（Ｂ１）は、紫外線吸収性モノマーが共重合された共重合体である。粘着剤樹脂（Ｂ１）は、紫外線吸収性モノマーと、更に２種以上のモノマーとが共重合された共重合体であってもよい。また、樹脂（Ｂ１）は、紫外線吸収性モノマーと、水酸基を含有する（メタ）アクリル酸エステルと、他の化合物との共重合体であるのが好ましい。更には、ジイモニウム色素の耐久性の観点から、樹脂（Ｂ１）は、脂環式、多環性脂環式、芳香環式または多環性芳香環式のアルキル基を有する（メタ）アクリル酸エステルが５〜４０質量％共重合された共重合体であるのが好ましい。ジイモニウム色素の耐久性が向上する理由は不明であるが、これら脂環式、多環性脂環式、芳香環式、多環性芳香環式のアルキル基部分とジイモニウム色素がスタッキング構造を採ることにより、耐熱性や耐湿熱性を向上させるものと考えられる。
【０１０９】
より好ましくは、上記樹脂（Ｂ１）は、下記単量体（ｐ１）〜（ｐ４）を共重合してなる樹脂である。
（ｐ１）炭素数が１以上１２以下であるアルキル基を有する（メタ）アクリル酸エステル
（ｐ２）官能基含有モノマー  
（ｐ３）その他共重合可能な単量体
（ｐ４）紫外線吸収性モノマー  
【０１１０】
単量体の好ましい比率（単量体全量に対する比率）は、（ｐ１）の（メタ）アクリル酸エステルの比率が６０質量％以上９９．８質量％以下であり、（ｐ２）の官能基含有モノマーの比率が０．１質量％以上２０質量％以下であり、（ｐ３）の他の共重合可能な単量体の比率が０質量％以上３０質量％以下であり、（ｐ４）の紫外線吸収性モノマーの比率Ｒｖが０．１質量％以上５０質量％以下である。より好ましくは、（ｐ４）の紫外線吸収性モノマーの比率Ｒｖは１質量％以上３０質量％以下である。より好ましくは、（ｐ２）の官能基含有モノマーの比率は、０．１質量％以上１０質量％以下である。
【０１１１】
ジイモニウム色素の耐久性の観点から、より好ましくは、上記単量体（ｐ１）におけるアルキル基は、直鎖型、分岐型及び脂環式のアルキル基である。
【０１１２】
上記（ｐ１）の（メタ）アクリル酸エステルの例として、メチル（メタ）アクリレート、エチル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、ｎ−オクチル（メタ）アクリレート、ｉ−オクチル（メタ）アクリレート、シクロヘキシル（メタ）アクリレート、イソボルニル（メタ）アクリレート、ジシクロペンタニル（メタ）アクリレート、ｎ−ノニル（メタ）アクリレート、イソノニル（メタ）アクリレート、ｎ−デシル（メタ）アクリレート、イソデシル（メタ）アクリレート、ｎ−ドデシル（メタ）アクリレートなどが挙げられる。
【０１１３】
上記（ｐ２）の官能基含有モノマーとして、水酸基もしくはカルボキシル基含有モノマーが好ましく、水酸基もしくはカルボキシル基含有（メタ）アクリルモノマーがより好ましい。ジイモニウム色素の耐久性の観点から、カルボキシル基含有（メタ）アクリルモノマーが好ましい。カルボキシル基含有（メタ）アクリルモノマーのカルボキシル基は架橋点となる。よって、カルボキシル基含有（メタ）アクリルモノマーの配合量により、粘着性の調整が可能である。また、別の理由により、カルボキシル基含有（メタ）アクリルモノマーのカルボキシル基は、耐久性の向上に寄与していると考えられる。この理由の詳細は、前述の通りである。
【０１１４】
カルボキシル基含有（メタ）アクリルモノマーとして、アクリル酸及びメタクリル酸が好適に用いられる。
【０１１５】
水酸基含有（メタ）アクリルモノマーの例として、ヒドロキシエチル（メタ）アクリレート、ヒドロキシプロピル（メタ）アクリレートなどが挙げられる。水酸基含有（メタ）アクリルモノマーの水酸基は、架橋点となりうる。よって、水酸基含有（メタ）アクリルモノマーは、粘着物性の調整に寄与する。上記（ｐ２）が水酸基含有（メタ）アクリルモノマーの場合、この水酸基含有（メタ）アクリルモノマーの比率は、モノマー全量に対して、０．１質量％以上１０質量％以下が特に好ましい。
【０１１６】
上記（ｐ３）の、他の共重合可能な単量体として、ベンジル（メタ）アクリレート、ジシクロペンテニル（メタ）アクリレート、ジシクロペンテニルオキシエチル（メタ）アクリレート、トリシクロデカニル（メタ）アクリレート、フェノキシエチル（メタ）アクリレート、フェノキシジエチレングリコール（メタ）アクリレート、フェノキシポリエチレングリコール（メタ）アクリレート、２−ヒドロキシー３−フェノキシプロピル（メタ）アクリレートなどが挙げられる。他に、上記（ｐ３）の例として、メトキシエチル（メタ）アクリレート、エトキシエチル（メタ）アクリレート、エトキシエトキシエチル（メタ）アクリレート等の（メタ）アクリレート類；α−メチルスチレン、ビニルトルエン、スチレンなどに代表されるスチレン系単量体；メチルビニルエーテル、エチルビニルエーテル、イソブチルビニルエーテルなどに代表されるビニルエーテル系単量体；フマル酸；フマル酸のモノアルキルエステル；フマル酸のジアルキルエステル；マレイン酸；マレイン酸のモノアルキルエステル；マレイン酸のジアルキルエステル；イタコン酸；イタコン酸のモノアルキルエステル；イタコン酸のジアルキルエステル；（メタ）アクリロニトリル；塩化ビニル；塩化ビニリデン；酢酸ビニル；ビニルケトン；ビニルピリジン；ビニルカルバゾールなどを挙げることができる。また、カルボキシル基、オキサゾリニル基、ピロリドニル基、フルオロアルキル基等の官能基を有する単量体も、本発明の目的を損なわない範囲で共重合してもよい。
【０１１７】
より好ましい樹脂（Ｂ１）は、下記（ｍ１）〜（ｍ５）を共重合してなる樹脂である。
（ｍ１）脂環式、多環性脂環式、芳香環式または多環性芳香環式のアルキル基を有する（メタ）アクリル酸エステル。
（ｍ２）アルキル基を有する（メタ）アクリル酸エステル。ただし、このアルキル基は、直鎖型または分岐型であり、このアルキル基の炭素数は１以上１０以下である。
（ｍ３）官能基含有モノマー
（ｍ４）その他共重合可能な単量体。
（ｍ５）紫外線吸収性モノマー
【０１１８】
樹脂（Ｂ１）において、単量体のより好ましい比率は、（ｍ１）の（メタ）アクリル酸エステルの比率が５質量％以上４０質量％以下であり、（ｍ２）の（メタ）アクリル酸エステルの比率が６０質量％以上９４．８質量％以下であり、（ｍ３）の官能基含有モノマーの比率が０．１質量％以上２０質量％以下であり、（ｍ４）のその他の単量体の比率が０質量％以上２０質量％以下であり、（ｍ５）の紫外線吸収性モノマーの比率Ｒｖが０．１質量％以上３０質量％以下である。
【０１１９】
ジイモニウム塩（Ａ）の耐久性の観点から、紫外線吸収性モノマーの上記比率Ｒｖは、１質量％以上がより好ましい。粘着物性の観点から、紫外線吸収性モノマーの上記比率Ｒｖは、３０質量％以下がより好ましい。
【０１２０】
上記（ｍ１）の（メタ）アクリル酸エステルの例としては、シクロヘキシル（メタ）アクリレート、イソボルニル（メタ）アクリレート、ベンジル（メタ）アクリレート、ジシクロペンテニル（メタ）アクリレート、ジシクロペンテニルオキシエチル（メタ）アクリレート、ジシクロペンタニル（メタ）アクリレート、トリシクロデカニル（メタ）アクリレート、フェノキシエチル（メタ）アクリレート、フェノキシジエチレングリコール（メタ）アクリレート、フェノキシポリエチレングリコール（メタ）アクリレート、２−ヒドロキシー３−フェノキシプロピル（メタ）アクリレート等が挙げられる。
【０１２１】
上記（ｍ２）の（メタ）アクリル酸エステルの例としては、メチル（メタ）アクリレート、エチル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、ｎ−オクチル（メタ）アクリレート、ｉ−オクチル（メタ）アクリレートなどが挙げられる。
【０１２２】
上記（ｍ３）の官能基含有モノマーとして、水酸基もしくはカルボキシル基含有モノマーが好ましく、水酸基もしくはカルボキシル基含有（メタ）アクリルモノマーがより好ましい。ジイモニウム色素の耐久性の観点から、カルボキシル基含有（メタ）アクリルモノマーが好ましい。カルボキシル基含有（メタ）アクリルモノマーのカルボキシル基は架橋点となる。よって、カルボキシル基含有（メタ）アクリルモノマーの配合量により、粘着性の調整が可能である。また、別の理由により、カルボキシル基含有（メタ）アクリルモノマーのカルボキシル基は、耐久性の向上に寄与していると考えられる。この理由の詳細は、前述の通りである。
【０１２３】
カルボキシル基含有（メタ）アクリルモノマーとして、アクリル酸及びメタクリル酸が好適に用いられる。
【０１２４】
水酸基含有（メタ）アクリルモノマーの例として、ヒドロキシエチル（メタ）アクリレート、ヒドロキシプロピル（メタ）アクリレートなどが挙げられる。水酸基含有（メタ）アクリルモノマーの水酸基は、架橋点となりうる。よって、水酸基含有（メタ）アクリルモノマーは、粘着物性の調整に寄与する。上記（ｍ３）が水酸基含有（メタ）アクリルモノマーの場合、この水酸基含有（メタ）アクリルモノマーの比率は、モノマー全量に対して、０．１質量％以上１０質量％以下が特に好ましい。
【０１２５】
上記（ｍ４）の単量体の例としては、メトキシエチル（メタ）アクリレート、エトキシエチル（メタ）アクリレート、エトキシエトキシエチル（メタ）アクリレート等の（メタ）アクリレート類；α−メチルスチレン、ビニルトルエン、スチレンなどに代表されるスチレン系単量体；メチルビニルエーテル、エチルビニルエーテル、イソブチルビニルエーテルなどに代表されるビニルエーテル系単量体；フマル酸；フマル酸のモノアルキルエステル；フマル酸のジアルキルエステル；マレイン酸；マレイン酸のモノアルキルエステル；マレイン酸のジアルキルエステル；イタコン酸；イタコン酸のモノアルキルエステル；イタコン酸のジアルキルエステル；（メタ）アクリロニトリル；塩化ビニル；塩化ビニリデン；酢酸ビニル；ビニルケトン；ビニルピリジン；ビニルカルバゾールなどを挙げることができる。
【０１２６】
樹脂（Ｂ１）の重合に使用される開始剤として、過酸化物系、アゾ系等、市販のものが使用できる。過酸化物系の開始剤としては、パーブチルＯ、パーヘキシルＯ（いずれも日本油脂製）などのパーオキシエステル系；パーロイルＬ、パーロイルＯ（いずれも日本油脂製）などのパーオキシジカーボネート系；ナイパーＢＷ、ナイパーＢＭＴ（いずれも日本油脂製）などのジアシルパーオキサイド系；パーヘキサ３Ｍ、パーヘキサＭＣ（いずれも日本油脂製）などのパーオキシケタール系；パーブチルＰ、パークミルＤ（いずれも日本油脂製）などのジアルキルパーオキサイド系；パークミルＰ、パーメンタＨ（いずれも日本油脂製）などのハイドロパーオキサイド系等が挙げられる。アゾ系の開始剤としてはＡＢＮ−Ｅ、ＡＢＮ−Ｒ、ＡＢＮ−Ｖ（いずれも日本ヒドラジン工業製）等が挙げられる。
【０１２７】
樹脂（Ｂ１）の重合の際には必要に応じて連鎖移動剤を使用してもよい。連鎖移動剤は特に制約されず、ノルマルドデシルメルカプタン、ジチオグリコール、チオグリコール酸オクチル、メルカプトエタノール等のチオール化合物等が使用できる。
【０１２８】
また、樹脂（Ｂ１）の重合は無溶剤で行ってもよいし、有機溶剤中で行ってもよい。有機溶剤中で重合する際には、トルエン、キシレン等の芳香族系溶剤；酢酸エチル、酢酸ブチル等のエステル系溶剤；メチルエチルケトン（ＭＥＫ）、メチルイソブチルケトン等のケトン系溶剤；その他の公知の有機溶剤が使用できる。使用する有機溶剤の種類は得られる樹脂の溶解性、重合温度を考慮して決められるが、乾燥時の残存溶剤の残りにくさの点からトルエン、酢酸エチル、メチルエチルケトン等の沸点が１２０℃以下の有機溶剤が好ましい。また、ジイモニウム色素の耐久性の観点から、ジイモニウム塩（Ａ）の溶解度（Ｙ）が５質量％未満の有機溶剤が好ましく、溶解度（Ｙ）が０．０１質量％未満の有機溶剤がより好ましい。
【０１２９】
また、樹脂（Ｂ１）は単一の組成からなるものでもよいし、異なる組成のポリマーを複合化したポリマーアロイやポリマーブレンドであってもよい。
【０１３０】
分岐型の樹脂（Ｂ１）を得るためにはマクロモノマー、多官能モノマー、多官能開始剤、多官能連鎖移動剤が使用できる。マクロモノマーとしては、ＡＡ−６、ＡＡ−２、ＡＳ−６、ＡＢ−６、ＡＫ−５（いずれも東亜合成製）等が使用できる。多官能モノマーとしては、ライトエスエルＥＧ、ライトエスエル１，４ＢＧ、ライトエステルＮＰ、ライトエステルＴＭＰ（いずれも共栄社化学製）等が挙げられる。多官能開始剤としては、パーテトラＡ、ＢＴＴＢ−５０（いずれも日本油脂製）、トリゴノックス１７−４０ＭＢ、パーカドックス１２−ＸＬ２５（いずれも火薬アクゾ製）等が挙げられる。多官能連鎖移動剤としてはペンタエリスリトールテトラキス（３−メルカプトプロピオネート）、トリメチロールプロパントリス（３−メルカプトプロピオネート）、ペンタエリスリトールテトラキス（チオグリコレート）等が使用できる。
【０１３１】
１４−２．樹脂（Ｂ２）の共重合体組成
樹脂（Ｂ２）は、共重合体でなくてもよいし、共重合体であってもよい。樹脂（Ｂ２）は、水酸基を含有する（メタ）アクリル酸エステルと他の化合物との共重合体であるのが好ましい。更には、ジイモニウム色素の耐久性の観点から、樹脂（Ｂ２）は、脂環式、多環性脂環式、芳香環式または多環性芳香環式のアルキル基を有する（メタ）アクリル酸エステルが５〜４０質量％共重合された共重合体であるのが好ましい。ジイモニウム色素の耐久性が向上する理由は不明であるが、これら脂環式、多環性脂環式、芳香環式、多環性芳香環式のアルキル基部分とジイモニウム色素がスタッキング構造を採ることにより、耐熱性や耐湿熱性を向上させるものと考えられる。
【０１３２】
樹脂（Ｂ２）は、紫外線吸収性モノマーが共重合されていてもよいし、紫外線吸収性モノマーが共重合されていなくてもよい。
【０１３３】
好ましくは、樹脂（Ｂ２）は、下記単量体（ｐ１）〜（ｐ３）を共重合してなる樹脂である。
（ｐ１）炭素数が１以上１２以下であるアルキル基を有する（メタ）アクリル酸エステル
（ｐ２）官能基含有モノマー  
（ｐ３）その他共重合可能な単量体
【０１３４】
単量体の好ましい比率（単量体全量に対する比率）は、（ｐ１）の（メタ）アクリル酸エステルの比率が６０質量％以上９９．９質量％以下であり、（ｐ２）の官能基含有モノマーの比率が０．１質量％以上２０質量％以下であり、（ｐ３）の他の共重合可能な単量体の比率が０質量％以上３０質量％以下である。より好ましくは、（ｐ２）の官能基含有モノマーの比率は、０．１質量％以上１０質量％以下である。
【０１３５】
ジイモニウム色素の耐久性の観点から、より好ましくは、上記単量体（ｐ１）におけるアルキル基は、直鎖型、分岐型及び脂環式のアルキル基である。
【０１３６】
上記（ｐ１）の（メタ）アクリル酸エステルの例として、メチル（メタ）アクリレート、エチル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、ｎ−オクチル（メタ）アクリレート、ｉ−オクチル（メタ）アクリレート、シクロヘキシル（メタ）アクリレート、イソボルニル（メタ）アクリレート、ジシクロペンタニル（メタ）アクリレート、ｎ−ノニル（メタ）アクリレート、イソノニル（メタ）アクリレート、ｎ−デシル（メタ）アクリレート、イソデシル（メタ）アクリレート、ｎ−ドデシル（メタ）アクリレートなどが挙げられる。
【０１３７】
上記（ｐ２）の官能基含有モノマーとして、水酸基もしくはカルボキシル基含有モノマーが好ましく、水酸基もしくはカルボキシル基含有（メタ）アクリルモノマーがより好ましい。ジイモニウム色素の耐久性の観点から、カルボキシル基含有（メタ）アクリルモノマーが好ましい。カルボキシル基含有（メタ）アクリルモノマーのカルボキシル基は架橋点となる。よって、カルボキシル基含有（メタ）アクリルモノマーの配合量により、粘着性の調整が可能である。また、別の理由により、カルボキシル基含有（メタ）アクリルモノマーのカルボキシル基は、耐久性の向上に寄与していると考えられる。この理由の詳細は、前述の通りである。
【０１３８】
カルボキシル基含有（メタ）アクリルモノマーとして、アクリル酸及びメタクリル酸が好適に用いられる。
【０１３９】
水酸基含有（メタ）アクリルモノマーの例として、ヒドロキシエチル（メタ）アクリレート、ヒドロキシプロピル（メタ）アクリレートなどが挙げられる。水酸基含有（メタ）アクリルモノマーの水酸基は、架橋点となりうる。よって、水酸基含有（メタ）アクリルモノマーは、粘着物性の調整に寄与する。上記（ｐ２）が水酸基含有（メタ）アクリルモノマーの場合、この水酸基含有（メタ）アクリルモノマーの比率は、モノマー全量に対して、０．１質量％以上１０質量％以下が特に好ましい。
【０１４０】
上記（ｐ３）の、他の共重合可能な単量体については、前述の通りである。
【０１４１】
より好ましい粘着剤樹脂（Ｂ２）は、下記（ｍ１）〜（ｍ４）を共重合してなる樹脂である。
（ｍ１）脂環式、多環性脂環式、芳香環式または多環性芳香環式のアルキル基を有する（メタ）アクリル酸エステル。
（ｍ２）アルキル基を有する（メタ）アクリル酸エステル。ただし、このアルキル基は、直鎖型または分岐型であり、このアルキル基の炭素数は１以上１０以下である。
（ｍ３）官能基含有モノマー
（ｍ４）その他共重合可能な単量体。
【０１４２】
共重合体の樹脂（Ｂ２）において、単量体の好ましい比率は、（ｍ１）の（メタ）アクリル酸エステルが５質量％以上４０質量％以下であり、（ｍ２）の（メタ）アクリル酸エステルが６０質量％以上９５質量％以下であり、（ｍ３）の官能基含有モノマーが０．１質量％以上２０質量％以下であり、（ｍ４）のその他の単量体が０質量％以上２０質量％以下である。
【０１４３】
上記（ｍ１）の（メタ）アクリル酸エステルの例は、前述の通りである。
【０１４４】
上記（ｍ２）の（メタ）アクリル酸エステルの例は、前述の通りである。
【０１４５】
上記（ｍ３）の官能基含有モノマーについては、前述の通りである。
【０１４６】
上記（ｍ４）の単量体の例は、前述の通りである。
【０１４７】
樹脂（Ｂ２）の重合に使用される開始剤の例は、樹脂（Ｂ１）の重合に使用される上記開始剤と同じである。
【０１４８】
樹脂（Ｂ２）の重合の際には必要に応じて連鎖移動剤を使用してもよい。連鎖移動剤は特に制約されず、樹脂（Ｂ１）の重合に使用される前述の連鎖移動剤が例示される。
【０１４９】
また、樹脂（Ｂ２）の重合は無溶剤で行ってもよいし、有機溶剤中で行ってもよい。有機溶剤中で重合する場合の有機溶剤については、樹脂（Ｂ１）の重合の場合と同じである。
【０１５０】
樹脂（Ｂ２）は単一の組成からなるものでもよいし、異なる組成のポリマーを複合化したポリマーアロイやポリマーブレンドであってもよい。
【０１５１】
分岐型の樹脂（Ｂ２）を得るための添加剤は、樹脂（Ｂ１）の重合に使用される前述の添加剤（マクロモノマー等）と同じである。
【０１５２】
１５．近赤外線吸収粘着剤組成物
近赤外線吸収粘着剤組成物は、紫外線吸収性モノマーが共重合された樹脂（Ｂ１）又は紫外線吸収剤を含む。これらの紫外線吸収性化合物は、紫外線吸収能を向上させるが、更に、ジイモニウム塩（Ａ）の耐久性をも向上させうることが明らかとなった。
【０１５３】
好ましい近赤外線吸収粘着剤組成物では、上記吸光度（Ｘ）又は上記溶解度（Ｙ）が考慮されているため、近赤外線吸収能の持続性が更に向上しうる。また、この近赤外線吸収粘着剤組成物は、可視領域の透明性に優れる。本発明の近赤外線吸収粘着剤組成物は、粘着性を有する樹脂を含有するので、被着体に対して容易に接着されうる。
【０１５４】
近赤外線吸収粘着剤組成物には、上記ジイモニウム色素（Ａ）以外の近赤外線吸収色素が添加されてもよい。併用されうる他の近赤外線吸収色素としては、公知のシアニン系色素、ポリメチン系色素、スクアリリウム系色素、ポルフィリン系色素、金属ジチオール錯体系色素、フタロシアニン系色素、ジイモニウム系色素、無機酸化物粒子等が挙げられる。
【０１５５】
好ましい他の色素（ジイモニウム色素（Ａ）以外の色素）は、上記ジイモニウム色素（Ａ）に対してクエンチャー効果を奏しうる色素である。クエンチャー効果とは、励起状態にある活性分子を脱励起させる効果である。本発明の場合、ジイモニウム色素分子、ジイモニウムアニオン又はジイモニウムカチオンを脱励起して安定化させる効果を有する他の色素が好ましい。クエンチャー効果の観点から、この他の色素として、フタロシアニン系色素が好ましく、中心金属がバナジウムであるフタロシアニン色素が特に好ましい。
【０１５６】
近赤外線吸収粘着剤組成物を薄型ディスプレイ用光学フィルターとして使用する場合には、上記のジイモニウム色素とともに最大吸収波長が８００〜９５０ｎｍのフタロシアニン系色素、最大吸収波長が８００〜９５０ｎｍのシアニン系色素または最大吸収波長が８００〜９５０ｎｍの金属ジチオール錯体系色素が併用されるのが好ましい。この併用により、８００〜１１００ｎｍの近赤外線が効果的に吸収されうる。耐久性の良好な近赤外線吸収粘着剤組成物を得る観点から、フタロシアニン色素が併用されるのが特に好ましい。
【０１５７】
使用可能なフタロシアニン系化合物としては、近赤外線吸収能に優れるものであれば特に制限されず、公知のフタロシアニン系化合物が使用できる。好ましいフタロシアニン系化合物として、下記式（ア）で表される化合物、または下記式（イ）で表される化合物が挙げられる。
【０１５８】
［式（ア）で示されるフタロシアニン系化合物］
【化６】
2011068780.tif 000007
【０１５９】
上記式（ア）において、Ａ１からＡ１６は官能基を表す。上記式（ア）において、Ａ１からＡ１６は、それぞれ独立して、水素原子、ハロゲン原子、水酸基、ヒドロキシスルホニル基、カルボキシル基、チオール基、置換されていてもよい炭素原子数１〜２０個のアルキル基、置換されていてもよい炭素原子数１〜２０個のアルコキシ基、置換されていてもよい炭素原子数６〜２０個のアリール基、置換されていてもよい炭素原子数６〜２０個のアリールオキシ基、置換されていてもよい炭素原子数７〜２０個のアラルキル基、置換されていてもよい炭素原子数７〜２０個のアラルキルオキシ基、置換されていてもよい炭素原子数１〜２０個のアルキルチオ基、置換されていてもよい炭素原子数６〜２０個のアリールチオ基、置換されていてもよい炭素原子数７〜２０個のアラルキルチオ基、置換されていてもよい炭素原子数１〜２０個のアルキルスルホニル基、置換されていてもよい炭素原子数６〜２０個のアリールスルホニル基、置換されていてもよい炭素原子数７〜２０個のアラルキルスルホニル基、置換されていてもよい炭素原子数１〜２０個のアシル基、置換されていてもよい炭素原子数２〜２０個のアルコキシカルボニル基、置換されていてもよい炭素原子数６〜２０個のアリールオキシカルボニル基、置換されていてもよい炭素原子数２〜２０個のアラルキルオキシカルボニル基、置換されていてもよい炭素原子数２〜２０個のアルキルカルボニルオキシ基、置換されていてもよい炭素原子数６〜２０個のアリールカルボニルオキシ基、置換されていてもよい炭素原子数８〜２０個のアラルキルカルボニルオキシ基、置換されていてもよい炭素原子数２〜２０個の複素環基、置換されていてもよいアミノ基、置換されていてもよいアミノスルホニル基または置換されていてもよいアミノカルボニル基を表す。Ａ１からＡ１６の官能基は同種若しくは異種のいずれであってもよく、同種の場合においても同一若しくは異なっていてもよく、官能基同士が連結基を介して繋がっていても良い。Ｍ１は２個の水素原子、２価の金属原子、３価の置換金属原子、４価の置換金属原子またはオキシ金属を表す。なお、本明細書において、「アシル基」とは、日刊工業新聞社発行の第三版科学技術用語大辞典の１７頁に記載される定義と同様であり、具体的には、有機酸からヒドロキシル基が除去された基であり、式：ＲＣＯ−（Ｒは、脂肪基、脂環基または芳香族基である）で表される基である。
【０１６０】
（末端がアミノ基以外の官能基の場合）
上記式（ア）において、官能基Ａ１からＡ１６のハロゲン原子としては、フッ素原子、塩素原子、臭素原子、ヨウ素原子が挙げられる。置換されていてもよい炭素原子数１〜２０個のアルキル基としては、メチル基、エチル基、ｎ−プロピル基、ｉｓｏ−プロピル基、ｎ−ブチル基、ｉｓｏ−ブチル基、ｓｅｃ−ブチル基、ｔ−ブチル基、ｎ−ペンチル基、ｎ−ヘキシル基、シクロヘキシル基、ｎ−ヘプチル基、ｎ−オクチル基、２−エチルヘキシル基、等の直鎖、分岐又は環状のアルキル基が挙げられるが、これらに限定されるものではない。置換されていてもよい炭素原子数１〜２０個のアルコキシ基としては、メトキシ基、エトキシ基、ｎ−プロピルオキシ基、ｉｓｏ−プロピルオキシ基、ｎ−ブチルオキシ基、ｉｓｏ−ブチルオキシ基、ｓｅｃ−ブチルオキシ基、ｔ−ブチルオキシ基、ｎ−ペンチルオキシ基、ｎ−ヘキシルオキシ基、シクロヘキシルオキシ基、ｎ−ヘプチルオキシ基、ｎ−オクチルオキシ基、２−エチルヘキシルオキシ基、等の直鎖、分岐又は環状のアルコキシ基が挙げられるが、これらに限定されるものではない。置換されていてもよい炭素原子数６〜２０個のアリール基としては、フェニル基、ナフチル基等が挙げられるが、これらに限定されるものではない。置換されていてもよい炭素原子数６〜２０個のアリールオキシ基としては、フェノキシ基、ナフトキシ基等が挙げられるが、これらに限定されるものではない。置換されていてもよい炭素原子数７〜２０個のアラルキル基としては、ベンジル基、フェネチル基、ジフェニルメチル基等が挙げられるが、これらに限定されるものではない。置換されていてもよい炭素原子数７〜２０個のアラルキルオキシ基としては、ベンジルオキシ基、フェネチルオキシ基、ジフェニルメチルオキシ基等が挙げられるが、これらに限定されるものではない。置換されていてもよい炭素原子数１〜２０個のアルキルチオ基としては、メチルチオ基、エチルチオ基、ｎ−プロピルチオ基、ｉｓｏ−プロピルチオ基、ｎ−ブチルチオ基、ｉｓｏ−ブチルチオ基、ｓｅｃ−ブチルチオ基、ｔ−ブチルチオ基、ｎ−ペンチルチオ基、ｎ−ヘキシルチオ基、シクロヘキシルチオ基、ｎ−ヘプチルチオ基、ｎ−オクチルチオ基、２−エチルヘキシルチオ基等の直鎖、分岐又は環状のアルキルチオ基が挙げられるが、これらに限定されるものではない。置換されていてもよい炭素原子数６〜２０個のアリールチオ基としては、フェニルチオ基、ナフチルチオ基等が挙げられるが、これらに限定されるものではない。置換されていてもよい炭素原子数７〜２０個のアラルキルチオ基としては、ベンジルチオ基、フェネチルチオ基、ジフェニルメチルチオ基等が挙げられるが、これらに限定されるものではない。置換されていてもよい炭素原子数１〜２０個のアルキルスルホニル基としては、メチルスルホニル基、エチルスルホニル基、ｎ−プロピルスルホニル基、ｉｓｏ−プロピルスルホニル基、ｎ−ブチルスルホニル基、ｉｓｏ−ブチルスルホニル基、ｓｅｃ−ブチルスルホニル基、ｔ−ブチルスルホニル基、ｎ−ペンチルスルホニル基、ｎ−ヘキシルスルホニル基、シクロヘキシルスルホニル基、ｎ−ヘプチルスルホニル基、ｎ−オクチルスルホニル基、２−エチルヘキシルスルホニル基、等の直鎖、分岐又は環状のアルキルスルホニル基が挙げられるが、これらに限定されるものではない。置換されていても良い炭素原子数６〜２０個のアリールスルホニル基としては、フェニルスルホニル基、ナフチルスルホニル基等が挙げられるが、これらに限定されるものではない。置換されていてもよいアラルキルスルホニル基としては、ベンジルスルホニル基、フェネチルスルホニル基、ジフェニルメチルスルホニル基等が挙げられるが、これらに限定されるものではない。置換されていてもよい炭素原子数１〜２０個のアシル基としてはメチルカルボニル基、エチルカルボニル基、ｎ−プロピルカルボニル基、ｉｓｏ−プロピルカルボニル基、ｎ−ブチルカルボニル基、ｉｓｏ−ブチルカルボニル基、ｓｅｃ−ブチルカルボニル基、ｔ−ブチルカルボニル基、ｎ−ペンチルカルボニル基、ｎ−ヘキシルカルボニル基、シクロヘキシルカルボニル基、ｎ−ヘプチルカルボニル基、ｎ−オクチルカルボニル基、２−エチルヘキシルカルボニル基等の直鎖、分岐又は環状のアルキルカルボニル基、ベンジルカルボニル基、フェニルカルボニル基等のアリールカルボニル基、ベンゾイル基等のアラルキルカルボニル基が挙げられるが、これらに限定されるものではない。置換されていてもよい炭素原子数２〜２０個のアルコキシカルボニル基としては、メトキシカルボニル基、エトキシカルボニル基、ｎ−プロピルオキシカルボニル基、ｉｓｏ−プロピルオキシカルボニル基、ｎ−ブチルオキシカルボニル基、ｉｓｏ−ブチルオキシカルボニル基、ｓｅｃ−ブチルオキシカルボニル基、ｔ−ブチルオキシカルボニル基、ｎ−ペンチルオキシカルボニル基、ｎ−ヘキシルオキシカルボニル基、シクロヘキシルオキシカルボニル基、ｎ−ヘプチルオキシカルボニル基、ｎ−オクチルオキシカルボニル基、２−エチルヘキシルオキシカルボニル基等が挙げられるが、これらに限定されるものではない。置換されていてもよい炭素原子数７〜２０個のアリールオキシカルボニル基としては、フェノキシカルボニル、ナフチルカルボニル基等が挙げられるが、これらに限定されるものではない。置換されていてもよい炭素原子数８〜２０個のアラルキルオキシカルボニル基としては、ベンジルオキシカルボニル基、フェネチルオキシカルボニル基、ジフェニルメチルオキシカルボニル基等が挙げられるが、これらに限定されるものではない。置換されていてもよい炭素原子数２〜２０個のアルキルカルボニルオキシ基としては、アセチルオキシ基、エチルカルボニルオキシ基、ｎ−プロピルカルボニルオキシ基、ｉｓｏ−プロピルカルボニルオキシ基、ｎ−ブチルカルボニルオキシ基、ｉｓｏ−ブチルカルボニルオキシ基、ｓｅｃ−ブチルカルボニルオキシ基、ｔ−ブチルカルボニルオキシ基、ｎ−ペンチルカルボニルオキシ基、ｎ−ヘキシルカルボニルオキシ基、シクロヘキシルカルボニルオキシ基、ｎ−ヘプチルカルボニルオキシ基、３−ヘプチルカルボニルオキシ基、ｎ−オクチルカルボニルオキシ基等が挙げられるが、これらに限定されるものではない。置換されていてもよい炭素原子数７〜２０個のアリールカルボニルオキシ基としては、ベンゾイルオキシ基等が挙げられるが、これらに限定されるものではない。置換されていてもよい炭素原子数８〜２０個のアラルキルカルボニルオキシ基としては、ベンジルカルボニルオキシ基等が挙げられるが、これらに限定されるものではない。置換されていてもよい炭素原子数２〜２０個の複素環基としては、ピロール基、イミダゾール基、ピペリジン基、モルホリン基等が挙げられるが、これらに限定されるものではない。
【０１６１】
また、上記式（ア）において、官能基Ａ１からＡ１６のアルキル基、アルコキシ基、アリール基、アリールオキシ基、アラルキル基、アラルキルオキシ基、アルキルチオ基、アリールチオ基、アラルキルチオ基、アルキルスルホニル基、アリールスルホニル基、アラルキルスルホニル基、アシル基、アルコキシカルボニル基、アリールオキシカルボニル基、アラルキルオキシカルボニル基、アルキルカルボニルオキシ基、アリールカルボニルオキシ基、アラルキルカルボニルオキシ基または複素環基が置換されている場合、これらの官能基Ａ１からＡ１６に存在する置換基として、例えば、ハロゲン原子、アシル基、アルキル基、フェニル基、アルコキシ基、ハロゲン化アルキル基、ハロゲン化アルコキシ基、ニトロ基、アミノ基、アルキルアミノ基、アルキルカルボニルアミノ基、アリールアミノ基、アリールカルボニルアミノ基、カルボニル基、アルコキシカルボニル基、アルキルアミノカルボニル基、アルコキシスルホニル基、アルキルチオ基、カルバモイル基、アリールオキシカルボニル基、シアノ基、複素環基などが挙げられるが、これらに限定されるものではない。これらの置換基は複数個存在していてもよく、複数個存在する場合には同種若しくは異種のいずれであってもよく、同種の場合においても同一若しくは異なっていても良い。また、置換基同士が連結基を介して繋がっていてもよい。
【０１６２】
（末端がアミノ基である官能基の場合）
上記式（ア）において、官能基Ａ１からＡ１６の置換されていてもよいアミノ基、置換されていてもよいアミノスルホニル基、置換されていてもよいアミノカルボニル基への置換基としては、水素原子；メチル基、エチル基、ｎ−プロピル基、ｎ−ブチル基、ｓｅｃ−ブチル基、ｎ−ペンチル基、ｎ−ヘキシル基、２−エチルヘキシル基、シクロヘキシル基等の直鎖、分岐又は環状のアルキル基；フェニル基、ナフチル基等のアリール基；ベンジル基、フェネチル基等のアラルキル基；アセチル基、エチルカルボニル基、ｎ−プロピルカルボニル基、ｉｓｏ−プロピルカルボニル基、ｎ−ブチルカルボニル基、ｉｓｏ−ブチルカルボニル基、ｓｅｃ−ブチルカルボニル基、ｔ−ブチルカルボニル基、ｎ−ペンチルカルボニル基、ｎ−ヘキシルカルボニル基、シクロヘキシルカルボニル基、ｎ−ヘプチルカルボニル基、３−ヘプチルカルボニル基、ｎ−オクチルカルボニル基等の直鎖、分岐又は環状のアルキルカルボニル基；ベンゾイル基、ナフチルカルボニル基等のアリールカルボニル基；ベンジルカルボニル基等のアラルキルカルボニル基などが挙げられるが、これらに限定されるものではなく、これらの置換基はさらに置換基で置換されていても良い。これらの置換基は０個、１個または２個存在していてもよく、２個存在する場合にはお互いが同種若しくは異種のいずれであってもよく、同種の場合においても同一若しくは異なっていても良い。また、置換基が２個の場合、置換基同士が連結基を介して繋がっていてもよい。
【０１６３】
上記置換されていてもよいアミノ基、置換されていてもよいアミノスルホニル基または置換されていてもよいアミノカルボニル基への置換基であるアルキル基、アリール基、アラルキル基、アルキルカルボニル基、アリールカルボニル基、アラルキルカルボニル基などに更に存在しても良い置換基として、例えば、ハロゲン原子、アシル基、アルキル基、フェニル基、アルコキシ基、ハロゲン化アルキル基、ハロゲン化アルコキシ基、ニトロ基、アミノ基、アルキルアミノ基、アルキルカルボニルアミノ基、アリールアミノ基、アリールカルボニルアミノ基、カルボニル基、アルコキシカルボニル基、アルキルアミノカルボニル基、アルコキシスルホニル基、アルキルチオ基、カルバモイル基、アリールオキシカルボニル基、シアノ基、複素環基が挙げられるが、これらに限定されるものではない。これらの置換基は複数個存在していてもよく、複数個存在する場合には同種若しくは異種のいずれであってもよく、同種の場合においても同一若しくは異なっていても良い。また、置換基同士が連結基を介して繋がっていてもよい。
【０１６４】
また、金属Ｍ１としての２価の金属の例としては、Ｃｕ（ＩＩ）、Ｃｏ（ＩＩ）、Ｚｎ（ＩＩ）、Ｆｅ（ＩＩ）、Ｎｉ（ＩＩ）、Ｒｕ（ＩＩ）、Ｒｈ（ＩＩ）、Ｐｄ（ＩＩ）、Ｐｔ（ＩＩ）、Ｍｎ（ＩＩ）、Ｍｇ（ＩＩ）、Ｔｉ（ＩＩ）、Ｂｅ（ＩＩ）、Ｃａ（ＩＩ）、Ｂａ（ＩＩ）、Ｃｄ（ＩＩ）、Ｈｇ（ＩＩ）、Ｐｂ（ＩＩ）、Ｓｎ（ＩＩ）などが挙げられるがこれらに限定されるものではない。３価の置換金属原子の例としては、Ａｌ−Ｆ、Ａｌ−Ｃｌ、Ａｌ−Ｂｒ、Ａｌ−Ｉ、Ｆｅ−Ｃｌ、Ｇａ−Ｆ、Ｇａ−Ｃｌ、Ｇａ−Ｉ、Ｇａ−Ｂｒ、Ｉｎ−Ｆ、Ｉｎ−Ｃｌ、Ｉｎ−Ｂｒ、Ｉｎ−Ｉ、Ｔｌ−Ｆ、Ｔｌ−Ｃｌ、Ｔｌ−Ｂｒ、Ｔｌ−Ｉ、Ａｌ−Ｃ６Ｈ５、Ａｌ−Ｃ６Ｈ４（ＣＨ３）、Ｉｎ−Ｃ６Ｈ５、Ｉｎ−Ｃ６Ｈ４（ＣＨ３）、Ｉｎ−Ｃ６Ｈ５、Ｍｎ（ＯＨ）、Ｍｎ（ＯＣ６Ｈ５）、Ｍｎ〔ＯＳｉ（ＣＨ３）３〕、Ｒｕ−Ｃｌ等が挙げられるがこれらに限定されるものではない。４価の置換金属原子の例としては、ＣｒＣｌ２、ＳｉＦ２、ＳｉＣｌ２、ＳｉＢｒ２、ＳｉＩ２、ＺｒＣｌ２、ＧｅＦ２、ＧｅＣｌ２、ＧｅＢｒ２、ＧｅＩ２、ＳｎＦ２、ＳｎＣｌ２、ＳｎＢｒ２、ＴｉＦ２、ＴｉＣｌ２、ＴｉＢｒ２、Ｇｅ（ＯＨ）２、Ｍｎ（ＯＨ）２、Ｓｉ（ＯＨ）２、Ｓｎ（ＯＨ）２、Ｚｒ（ＯＨ）２、Ｃｒ（Ｒ１）２、Ｇｅ（Ｒ１）２、Ｓｉ（Ｒ１）２、Ｓｎ（Ｒ１）２、Ｔｉ（Ｒ１）２｛Ｒ１は、アルキル基、フェニル基、ナフチル基またはそれらの誘導体を表す｝Ｃｒ（ＯＲ２）２、Ｇｅ（ＯＲ２）２、Ｓｉ（ＯＲ２）２、Ｓｎ（ＯＲ２）２、Ｔｉ（ＯＲ２）２、｛Ｒ２は、アルキル基、フェニル基、ナフチル基、トリアルキルシリル基、ジアルキルアルコキシシリル基またはそれらの誘導体を表す｝、Ｓｎ（ＳＲ３）２、Ｇｅ（ＳＲ３）２｛Ｒ３は、アルキル基、フェニル基、ナフチル基またはそれらの誘導体を表す｝などが挙げられるがこれらに限定されるものではない。オキシ金属の例としては、ＶＯ、ＭｎＯ、ＴｉＯなどが挙げられるがこれらに限定されるものではない。
【０１６５】
［式（イ）で示されるフタロシアニン系化合物］
【化７】
2011068780.tif 000008
【０１６６】
上記式（イ）において、Ｂ１からＢ２４は官能基を表す。Ｂ１からＢ２４のそれぞれは、上記式（ア）においてＡ１からＡ１６で示された官能基のいずれかである。Ｂ１からＢ２４の官能基は同種若しくは異種のいずれであってもよく、同種の場合においても同一若しくは異なっていてもよく、官能基同士が連結基を介して繋がっていても良い。
【０１６７】
上記式（イ）において、Ｍ２は２個の水素原子、２価の金属原子、３価の置換金属原子、４価の置換金属原子またはオキシ金属を表す。Ｍ２の例は、上記式（ア）におけるＭ１の例と同じであるが、これらに限定されない。
【０１６８】
具体的なフタロシアニン系化合物として、商品名イーエクスカラーＩＲ−１０Ａ、イーエクスカラーＩＲ−１２、イーエクスカラーＩＲ−１４、イーエクスカラーＩＲ−９０６、イーエクスカラーＩＲ−９１０、ＴＸ−ＥＸ−８２０及びＴＸ−ＥＸ−９１５（いずれも日本触媒製）が挙げられる。
【０１６９】
また、本発明の近赤外線吸収粘着剤組成物には近赤外線吸収色素としてシアニン系色素が併用されてもよい。シアニン系色素は近赤外線吸収能に優れるものであれば特に制限されないが、インドリウム系カチオンまたはベンゾチアゾリウム系カチオンと、対アニオンからなる塩が好ましく使用できる。インドリウム系カチオンまたはベンゾチアゾリウム系カチオンとしては、上記式（ａ）〜（ｉ）で示されるカチオンが好ましく使用できるが、これらに限定されるものではない。
【０１７０】
【化８】
2011068780.tif 000009
【０１７１】
【化９】
2011068780.tif 000010
【０１７２】
【化１０】
2011068780.tif 000011
【０１７３】
【化１１】
2011068780.tif 000012
【０１７４】
【化１２】
2011068780.tif 000013
【０１７５】
【化１３】
2011068780.tif 000014
【０１７６】
【化１４】
2011068780.tif 000015
【０１７７】
【化１５】
2011068780.tif 000016
【０１７８】
【化１６】
2011068780.tif 000017
【０１７９】
インドリウム系カチオンまたはベンゾチアゾリウム系カチオンの対アニオンは、特に制限されず、塩化物イオン、臭化物イオン、ヨウ化物イオン、過塩素酸イオン、硝酸イオン、ベンゼンスルホン酸イオン、ｐ−トルエンスルホン酸イオン、メチル硫酸イオン、エチル硫酸イオン、プロピル硫酸イオン、テトラフルオロホウ酸イオン、テトラフェニルホウ酸イオン、ヘキサフルオロリン酸イオン、ベンゼンスルフィン酸イオン、酢酸イオン、トリフルオロ酢酸イオン、プロピオン酸イオン、安息香酸イオン、シュウ酸イオン、コハク酸イオン、マロン酸イオン、オレイン酸イオン、ステアリン酸イオン、クエン酸イオン、一水素二リン酸イオン、二水素一リン酸イオン、ペンタクロロスズ酸イオン、クロロスルホン酸イオン、フルオロスルホン酸イオン、トリフルオロメタンスルホン酸イオン、ヘキサフルオロヒ酸イオン、ヘキサフルオロアンチモン酸イオン、モリブデン酸イオン、タングステン酸イオン、チタン酸イオン、ジルコン酸イオン、硫酸イオン、バナジン酸イオン、ホウ酸イオンなどが使用できる。
【０１８０】
より具体的には、上記一般式（ａ）で表されるカチオンを含むシアニン系色素として、アメリカンダイソース社製のＡＤＳ８１２ＭＩ（対アニオンはヨウ化物イオン）；上記一般式（ｂ）で表されるカチオンを含むシアニン系色素として、ＦＥＷケミカル社製のＳ０７１２（対アニオンはヘキサフルオロリン酸イオン）；上記一般式（ｃ）で表されるカチオンを含むシアニン系色素として、ＦＥＷケミカル社製のＳ０７２６（対アニオンは塩化物イオン）；上記一般式（ｄ）で表されるカチオンを含むシアニン系色素として、アメリカンダイソース社製のＡＤＳ７８０ＭＴ（対アニオンはｐ−トルエンスルホン酸イオン）；上記一般式（ｅ）で表されるカチオンを含むシアニン系色素として、ＦＥＷケミカル社製のＳ０００６（対アニオンは過塩素酸イオン）；上記一般式（ｆ）で表されるカチオンを含むシアニン系色素として、ＦＥＷケミカル社製のＳ００８１（対アニオンは過塩素酸イオン）；上記一般式（ｇ）で表されるカチオンを含むシアニン系色素として、ＦＥＷケミカル社製のＳ０７７３（対アニオンはテトラフルオロホウ酸イオン）；上記一般式（ｈ）で表されるカチオンを含むシアニン系色素として、ＦＥＷケミカル社製の商品名Ｓ０７７２（対アニオンはテトラフルオロホウ酸イオン）；上記一般式（ｉ）で表されるカチオンを含むシアニン系色素として、ＦＥＷケミカル社製の商品名Ｓ０７３４（対アニオンはテトラフルオロホウ酸イオン）等の市販されているものを用いることができる。シアニン系色素を使用することにより可視領域の透明性が高い近赤外線吸収粘着剤組成物が得られる。
【０１８１】
ジイモニウム色素（Ａ）の配合量Ｒｚ１、またはジイモニウム色素（Ａ）とその他の近赤外線吸収色素とを合計した配合量Ｒｚ２は、色素の種類と用途によって適宜選択することが出来る。近赤外線吸収粘着剤組成物が１０〜３０μｍの薄膜として用いられる場合、配合量Ｒｚ１及びＲｚ２は、樹脂の固形分に対して、好ましくは０．０１〜１０質量％であり、より好ましくは０．１〜５質量％である。例えば、ジイモニウム色素（Ａ）とフタロシアニン系色素とを併用する場合、これらの色素を合計した配合量Ｒｚ２は、樹脂の固形分に対して、好ましくは０．０１〜１０質量％であり、より好ましくは０．１〜５質量％である。配合量が０．０１質量％未満であると、十分な近赤外線吸収能が達成できなくなる可能性がある。逆に１０質量％を超えると、添加に見合う効果が得られず経済的でない上、逆に可視領域での透明性が損なわれる可能性がある。
【０１８２】
上記近赤外線吸収粘着剤組成物は可視領域の透明性、近赤外線吸収能の持続性、良好な粘着性を特徴とする。この近赤外線吸収粘着剤組成物には、必要に応じて可視光を吸収する色素が添加されてもよい。可視光を吸収する色素としては、シアニン系、フタロシアニン系、ナフタロシアニン系、ポルフィリン系、テトラアザポルフィリン系、金属ジチオール錯体系、スクアリリウム系、アズレニウム系、ジフェニルメタン系、トリフェニルメタン系、オキサジン系、アジン系、チオピリリウム系、ビオローゲン系、アゾ系、アゾ金属錯体系、ビスアゾ系、アントラキノン系、ペリレン系、インダンスロン系、ニトロソ系、インジコ系、アゾメチン系、キサンテン系、オキサノール系、インドアニリン系、キノリン系、ジケトピロロピロール系等、従来公知の色素を広く使用することができる。
【０１８３】
上記近赤外線吸収粘着剤組成物がＰＤＰ用の光学フィルターとして使用される場合、不要なネオン発光を吸収するために最大吸収波長が５５０〜６５０ｎｍの可視吸収色素を併用するのが好ましい。ネオン発光を吸収する色素の種類は特に限定されないが、シアニン色素、テトラアザポルフィリン色素が使用できる。具体的には、商品名「アデカアークルズＴＹ−１０２」、「アデカアークルズＴＹ−１４」及び「アデカアークルズＴＹ−１５」（旭電化工業社製）；商品名「ＴＡＰ−２」、「ＴＡＰ−１８」及び「ＴＡＰ−４５」（山田化学工業製）；商品名「ＮＫ−５４５１」、「ＮＫ−５５３２」及び「ＮＫ−５４５０」（林原生物化学研究所製）等が挙げられる。ネオン発光を吸収するための色素の添加量は、色素の種類によって異なるが、最大吸収波長での透過率が２０〜８０％程度になるように添加するのが好ましい。
【０１８４】
また、近赤外線吸収粘着剤組成物からなる薄膜の色調を調整するために、調色用の可視光吸収色素を添加してもよい。調色用の色素の種類は特に限定されないが、１：２クロム錯体、１：２コバルト錯体、銅フタロシアニン、アントラキノン、ジケトピロロピロール等が使用できる。具体的には、商品名「オラゾールブルーＧＮ」、「オラゾールブルーＢＬ」、「オラゾールレッド２Ｂ」、「オラゾールレッドＧ」、「オラゾールブラックＣＮ」、「オラゾールイエロー２ＧＬＮ」、「オラゾールイエロー２ＲＬＮ」及び「マイクロリスＤＰＰレッドＢ−Ｋ」（いずれもチバ・ジャパン製）等が挙げられる。
【０１８５】
上記近赤外線吸収粘着剤組成物は、必要に応じて、その性能を失わない範囲で希釈溶剤や添加剤、硬化剤を１種または２種以上含んでいてもよい。
【０１８６】
近赤外線吸収粘着剤組成物に含まれうる希釈溶剤は限定されず、上記溶剤（Ｓ１）又は上記溶剤（Ｓ２）として例示したものが好ましい。
【０１８７】
塗工時において、近赤外線吸収粘着剤組成物の粘度は、塗工機の種類によって適宜選択されるが、マイクログラビアコーター等のような小径グラビアキスリバース方式で塗工する場合は１〜１０００ｍＰａ・ｓ、ダイコーター等押し出し方式で塗工する場合は１００〜１００００ｍＰａ・ｓが一般的である。近赤外線吸収粘着剤組成物の固形分は塗料粘度に合わせて調整される。
【０１８８】
また、近赤外線吸収粘着剤組成物が含有しうる添加剤としては、フィルムやコーティング膜等を形成する樹脂組成物に使用される従来公知の添加剤が用いられうる。この添加剤として、分散剤、レベリング剤、消泡剤、粘性調整剤、つや消し剤、粘着付与剤、帯電防止剤、酸化防止剤、紫外線吸収材、光安定化剤、消光剤、硬化剤、アンチブロッキング剤等が挙げられる。なお、硬化剤としてはイソシアネート化合物、チオール化合物、エポキシ化合物、アミン系化合物、イミン系化合物、オキサゾリン化合物、シランカップリング剤、ＵＶ硬化剤等が使用されうる。
【０１８９】
上記近赤外線吸収粘着剤組成物は、光学用、農業用、建築用または車両用の近赤外線吸収材料、感光紙などの画像記録材料、光ディスク用などの情報記録用材料、色素増感型太陽電池などの太陽電池、半導体レーザー光などを光源とする感光材料、眼精疲労防止材に使用されうる。上記近赤外線吸収粘着剤組成物は、特にフィルムやシート状での使用が好ましい。
【０１９０】
１６．近赤外線吸収材
本発明に係る近赤外線吸収材は、上記近赤外線吸収粘着剤組成物を含む。本発明の近赤外線吸収材は、上記近赤外線吸収粘着剤組成物をフィルム状に成形したものであってもよいし、透明基材上に前記近赤外線吸収粘着剤組成物を含む塗膜を積層したものであってもよい。
【０１９１】
透明基材としては、一般に光学材に使用し得るものであって、実質的に透明であれば特に制限はない。具体的な例としてはガラス；シクロポリオレフィン、非晶質ポリオレフィン等のオレフィン系ポリマー；ポリメチルメタクリレート等のメタクリル系ポリマー；酢酸ビニルやハロゲン化ビニル等のビニル系ポリマー；ＰＥＴ等のポリエステル；ポリカーボネート、ブチラール樹脂等のポリビニルアセタール；ポリアリールエーテル系樹脂；ラクトン環含有樹脂フィルム等が挙げられる。更に、該透明基材には、コロナ放電処理、火炎処理、プラズマ処理、グロー放電処理、粗面化処理、薬品処理等の従来公知の方法による表面処理や、アンカーコート剤やプライマー等のコーティングが施されてもよい。また、上記透明基材を構成する基材樹脂には、公知の添加剤、耐熱老化防止剤、滑剤、帯電防止剤等の配合が可能である。上記透明基材は、公知の射出成形、Ｔダイ成形、カレンダー成形、圧縮成形等の方法や、有機溶剤に溶融させてキャスティングする方法などを用い、フィルムまたはシート状に成形される。かかる透明基材を構成する基材は、未延伸でも延伸されていてもよく、また他の基材と積層されていてもよい。
【０１９２】
コーティング法で近赤外線吸収フィルムを得る場合の透明基材としてはＰＥＴフィルムが好ましく、特に易接着処理をしたＰＥＴフィルムが好適である。具体的にはコスモシャインＡ４３００（東洋紡績製）、ルミラーＵ３４（東レ製）、メリネックス７０５（帝人デュポン製）等が挙げられる。また、ＴＡＣ（トリアセチルセルロース）フィルム、反射防止フィルム、ぎらつき防止フィルム、衝撃吸収フィルム、電磁波シールドフィルム、紫外線吸収フィルムなどの機能性フィルムも透明基材として使用できる。これにより、簡便に薄型ディスプレー用や光半導体素子用の光学フィルターを作製することができる。透明基材は、フィルムであることが好ましい。
【０１９３】
これらのうち、ガラス、ＰＥＴフィルム、ラクトン環含有樹脂フィルム、易接着性ＰＥＴフィルム、ＴＡＣフィルム、反射防止フィルム及び電磁波シールドフィルムが透明基材として好ましく使用される。好ましい透明基材の材質として、ガラス及びＰＥＴが挙げられる。本発明の効果が顕在化しやすいという観点からは、透明基材の材質がガラスであるのが好ましい。
【０１９４】
光学フィルター等に用いられる場合、近赤外線吸収粘着剤組成物は、第１透明基材と、第２透明基材とに挟まれて用いられる。近赤外線吸収粘着剤組成物は、粘着性を有するので、別の粘着剤を用いることなく、第１透明部材と第２透明部材とを接着することができる。従来、ガラスからの溶出イオンによってジイモニウム系色素が劣化するため、ガラスを被着体とする近赤外線吸収粘着剤にジイモニウム系色素を適用することは困難であった。よって、実用上、上記第１透明基材及び上記第２透明基材のいずれにも、ガラスを用いることができず、光学フィルターの構成の自由度が制約されていた。本発明の近赤外線吸収粘着剤組成物により、ガラスを被着体としうるジイモニウム系近赤外線吸収粘着剤の実用化が可能となる。よって、光学フィルターの構成の自由度が広がるばかりでなく、可視光透過率の向上も期待できる。このように、本発明の近赤外線吸収粘着剤組成物の効果は、被着体がガラスの場合に顕在化する。この観点から、第１透明部材と第２透明部材の少なくとも一方がガラスであるのがより好ましい。
【０１９５】
好ましい近赤外線吸収材は、材質がガラスである透明基材を有し、この透明基材と上記近赤外線吸収粘着剤組成物とが互いに接している。他の好ましい近赤外線吸収材は、第１透明基材と、近赤外線吸収粘着剤組成物層と、第２透明基材とを有し、上記第１透明基材及び上記第２透明基材の少なくとも一方の材質がガラスであり、上記近赤外線吸収粘着剤組成物が上記第１透明基材と上記第２透明基材とに挟まれている。この近赤外線吸収材の例として、ＰＥＴフィルム、反射防止フィルム、電磁波遮蔽フィルムなどの第１透明基材と、近赤外線吸収粘着剤組成物層と、材質がガラスである第２透明基材とを有し、上記近赤外線吸収粘着剤組成物が上記第１透明基材と上記第２透明基材とに挟まれている近赤外線吸収材が挙げられる。
【０１９６】
透明基材としてガラスが用いられる場合、光学フィルターの構成の幅が広がるだけでなく、ジイモニウム塩（Ａ）の耐久性を向上する効果が高いことが判った。即ち、ガラスと上記近赤外線吸収粘着剤組成物とが直接的に接触している場合に、ジイモニウム塩（Ａ）の耐久性を向上する効果が高いことが判った。この効果は、後述の実施例で示される。
【０１９７】
近赤外線吸収材の厚みは、一般に０．１μｍから１０ｍｍ程度とされるが、目的に応じて適宜決定される。また近赤外線吸収材に含まれる近赤外線吸収色素の含有量も目的に応じて、適宜決定される。
【０１９８】
近赤外線吸収材を作製する方法は、特に限定されるものではないが、例えば次の方法が利用できる。例えば、（Ｉ）樹脂と本発明に係る近赤外線吸収粘着剤組成物とを混練し、加熱成形して樹脂板又はフィルムを作製する方法；（II）本発明に係る近赤外線吸収粘着剤組成物とモノマー又はオリゴマーを重合触媒の存在下にキャスト重合し、樹脂板又はフィルムを作製する方法；（III）本発明に係る近赤外線吸収粘着剤組成物を上記の透明基材上にコーティングする方法等である。
【０１９９】
（Ｉ）の作製方法としては、用いる樹脂によって加工温度、フィルム化（樹脂板化）条件等が多少異なるが、通常、近赤外線吸収粘着剤組成物を樹脂の粉体又はペレットに添加し、１５０〜３５０℃に加熱、溶解させた後、成形して樹脂板を作製する方法、押し出し機によりフィルム化（樹脂板化）する方法等が挙げられる。
【０２００】
（II）の作製方法としては、近赤外線吸収粘着剤組成物とモノマー又はオリゴマーとを重合触媒の存在下にキャスト重合し、それらの混合物を型内に注入し、反応させて硬化させるか、又は金型に流し込んで型内で硬い製品となるまで固化させて成形する方法が挙げられる。多くの樹脂がこの過程で成形可能である。その様な樹脂の具体例としてアクリル樹脂、ジエチレングリコールビス（アリルカーボネート）樹脂、エポキシ樹脂、フェノール−ホルムアルデヒド樹脂、ポリスチレン樹脂、シリコン樹脂、等が挙げられる。その中でも、硬度、耐熱性、耐薬品性に優れたアクリルシートが得られるメタクリル酸メチルの塊状重合によるキャスティング法が好ましい。
【０２０１】
重合触媒としては公知のラジカル熱重合開始剤が利用でき、例えばベンゾイルパーオキシド、ｐ−クロロベンゾイルパーオキシド、ジイソプロピルパーオキシカーボネート等の過酸化物、アゾビスイソブチロニトリル等のアゾ化合物が挙げられる。その使用量は混合物の総量に対して、一般的に０．０１〜５質量％である。熱重合における加熱温度は、一般的に４０〜２００℃であり、重合時間は一般的に３０分〜８時間程度である。また熱重合以外に、光重合開始剤や増感剤を添加して光重合する方法も利用できる。
【０２０２】
（III）の方法としては、本発明の近赤外線吸収粘着剤組成物を透明基材上にコーティングする方法、本発明の近赤外線吸収粘着剤組成物を微粒子に固定化し、該微粒子を分散させた塗料を透明基材上にコーティングする方法等がある。
【０２０３】
基材に近赤外線吸収粘着剤組成物を塗布する際には公知の塗工機が使用できる。例えばコンマコーター等のナイフコーター、スロットダイコーター、リップコーター等のファウンテンコーター、マイクログラビアコーター等のキスコーター、グラビアコーター、リバースロールコーター等のロールコーター、フローコーター、スプレーコーター、バーコーターが挙げられる。塗布前にコロナ放電処理、プラズマ処理等の公知の方法で基材の表面処理を行ってもよい。乾燥・硬化方法としては、熱風、遠赤外線、ＵＶ硬化等公知の方法が使用できる。乾燥・硬化後は公知の保護フィルムとともに巻き取ってもよい。
【０２０４】
乾燥方法は特に限定されないが、熱風乾燥や遠赤外線乾燥を用いることができる。乾燥温度は乾燥ラインの長さ、ライン速度、塗布量、残存溶剤量、基材の種類等を考慮して決めればよい。基材がＰＥＴフィルムであれば、一般的な乾燥温度は５０〜１５０℃である。１ラインに複数の乾燥機がある場合は、それぞれの乾燥機を異なる温度、風速に設定してもよい。塗工外観の良好な塗膜を得るためには、入り口側の乾燥条件をマイルドにするのが好ましい。
【０２０５】
上記近赤外線吸収粘着剤組成物は、可視領域の透明性及び近赤外線の吸収能が高い優れた光学フィルターの構成材料となりうる。上記近赤外線吸収粘着剤組成物は、従来の近赤外線吸収材料と比べて耐久性、特に耐湿熱性及び耐光性が高いため、長期間の保管や使用でも外観と近赤外線吸収能が維持される。さらに、上記近赤外線吸収粘着剤組成物は、シートやフィルム状にするのが容易なため、薄型ディスプレー用や光半導体素子用に有効である。そのほかに、上記近赤外線吸収粘着剤組成物は、赤外線をカットする必要があるフィルターやフィルム、例えば農業用フィルム、断熱フィルム、サングラス、光記録材料等にも使用することができる。
【０２０６】
上記近赤外線吸収材の好適な用途として、光学フィルターが挙げられる。この光学フィルターは、上記近赤外線吸収材を用いてなる。この光学フィルターは、光半導体素子用光学フィルターまたは薄型ディスプレー用光学フィルターとして好適である。このような光学フィルターは、可視領域の全光線透過率が４０％以上、好ましくは５０％以上、さらに好ましくは６０％以上であり、波長８００〜１１００ｎｍの近赤外線の透過率が３０％以下、好ましくは１５％以下である。
【０２０７】
光学フィルターが、第１透明基材と、第２透明基材とを有している場合がある。近赤外線吸収粘着剤組成物の粘着性により、２つの基材を積層することができる。この近赤外線吸収粘着剤組成物を用いることで、新たに粘着層を設けることなく２つの基材を積層できるため、コスト削減及び生産性が向上する。好ましくは、第１透明基材及び第２透明基材の少なくとも一方がガラスとされ、この場合、ガラスと近赤外線吸収粘着剤組成物とが接するので、本発明の効果がより一層顕在化しうる。更に好ましくは、上記第１透明基材がＰＥＴフィルム、電磁波遮蔽フィルム又は反射防止フィルムとされ、上記第２透明基材の材質がガラスとされる。少なくとも一方にガラスが用いられることで、光学フィルターの構成の自由度が高まる。また、樹脂フィルムである第１透明基材に近赤外線吸収粘着剤組成物を塗布し、これをガラスである第２透明基材に貼り付ける場合、近赤外線吸収材の生産工程において、割れやすいガラスの取り扱い（ハンドリング）が抑制されうる。よって、貼り付け作業の作業性が向上し、光学フィルターの生産性が高まる。
【０２０８】
光学フィルターには、上記の近赤外線吸収粘着剤組成物からなる近赤外線吸収層のほかに、電磁波遮蔽層、反射防止層、ぎらつき防止（アンチグレア）層、傷付き防止層、色調整層、ガラス等の支持体などが設けられていてもよい。
【０２０９】
光学フィルターの各層の構成は任意に選択すればよい。例えば、好ましくは反射防止層とぎらつき防止層のうち少なくともどちらか一層と、近赤外線吸収層の少なくとも２層を組み合わせた光学フィルターが好適であり、より好ましくは更に電磁波遮蔽層を組み合わせた少なくとも３層を有する光学フィルターである。
【０２１０】
反射防止層、またはぎらつき防止層が人側の最表層とされるのが好ましい。近赤外線吸収層と電磁波遮蔽層相互間の積層順序は任意である。また、３層の間には傷付き防止層、色調整層、衝撃吸収層、支持体、透明基材等の他の層が挿入されていてもよい。
【０２１１】
各層を張り合わせる際にはコロナ処理、プラズマ処理等の物理的な処理をしてもよいし、ポリエチレンイミン、オキサゾリン系ポリマー、ポリエステル、セルロース等の公知の高極性ポリマーをアンカーコート剤として使用してもよい。
【０２１２】
薄型ディスプレー用光学フィルターには、画面を見やすくするために、反射防止層またはぎらつき防止層を人側の最表層に設けることが好ましい。
【０２１３】
反射防止層は、表面の反射を抑えて、表面への蛍光灯などの外光の写り込みを防止するためのものである。反射防止層は、金属酸化物、フッ化物、ケイ化物、ホウ化物、炭化物、窒化物、硫化物等の無機物の薄膜からなる場合と、アクリル樹脂、フッ素樹脂などの屈折率の異なる樹脂を単層あるいは多層に積層させたものからなる場合とがあり、前者の場合の製造方法として、蒸着やスパッタリング法を用いて単層あるいは多層の形態で、透明基材上に反射防止コーティングを形成させる方法がある。また、後者の場合の製造方法として、透明フィルム上に、コンマコーター等のナイフコーター、スロットコーター、リップコーター等のファウンテンコーター、グラビアコーター、フローコーター、スプレーコーター、バーコーターを用いて透明基材の表面に反射防止コーティングを塗布する方法がある。
【０２１４】
ぎらつき防止層は、シリカ、メラミン樹脂、アクリル樹脂等の微粉体をインキ化し、従来公知の塗布法で、フィルターのいずれかの層上に塗布し、熱或いは光硬化させることにより形成される。また、アンチグレア処理したフィルムを該フィルター上に貼りつけてもよい。
【０２１５】
また、傷付き防止層は、ウレタンアクリレート、エポキシアクリレート、多官能アクリレート等のアクリレートと光重合開始剤を有機溶剤に溶解或いは分散させた塗布液を従来公知の塗布法で、フィルターのいずれかの層上に、塗布し、乾燥させ、光硬化させることにより形成される。
【０２１６】
反射防止層またはぎらつき防止層と近赤外線吸収層とを有する光学フィルターは、反射防止フィルムまたはぎらつき防止フィルムの裏面に本発明の近赤外線吸収粘着剤組成物又は近赤外線吸収材からなる層を積層させることで得られる。積層させる方法としては、フィルム状にした本発明に係る近赤外線吸収層と反射防止フィルムまたはぎらつき防止フィルムとを直接張り合わせてもよいし、溶液化した本発明の近赤外線吸収粘着剤組成物を反射防止フィルムまたはぎらつき防止フィルムの裏面に直接塗布してもよい。反射防止フィルムまたはぎらつき防止フィルムの裏面に近赤外線吸収層を設ける場合には、紫外線による色素の劣化を抑えるために、透明基材として紫外線吸収フィルムを使用するのが好ましい。本発明の近赤外線吸収粘着剤組成物は粘着性を有している。よって、近赤外線吸収層と、他の層とが接着される場合、粘着剤や接着剤が不要とされうる。近赤外線吸収層は、本発明の近赤外線吸収粘着剤組成物を含む層である。
【０２１７】
プラズマディスプレー用光学フィルターには、パネルから発生する電磁波を除去するために、電磁波遮蔽層を設けることが好ましい。
【０２１８】
電磁波遮蔽層はエッチング、印刷等の手法で金属のメッシュをフィルム上にパターニングしたものを樹脂で平滑化したフィルムや、繊維メッシュの上に金属を蒸着させたものを樹脂中に抱埋したフィルムが使用される。
【０２１９】
近赤外線吸収層と電磁波遮蔽層の２層を有する光学フィルターは電磁波防止材料と近赤外線吸収粘着剤組成物とを複合化することで得られる。複合化させる方法としては、フィルム状にした本発明の近赤外線吸収粘着剤組成物と電磁波遮蔽フィルムを張り合わせてもよいし、溶液化した本発明の近赤外線吸収粘着剤組成物を電磁波遮蔽フィルムに直接塗布してもよい。また、フィルム上の金属のメッシュを平滑化する際に本発明の近赤外線吸収粘着剤組成物を使用することもできる。また、金属を蒸着した繊維を抱埋する際に、本発明の近赤外線吸収粘着剤組成物を使用することもできる。
【０２２０】
近赤外線吸収層、反射またはぎらつき防止層および電磁波遮蔽層の３層を有する光学フィルターとしては、本発明の近赤外線吸収粘着剤組成物からなる近赤外線吸収フィルム、反射またはぎらつき防止フィルム、電磁波遮蔽フィルムの３枚を張り合わせたものが使用できる。好ましくは、本発明の近赤外線吸収粘着剤組成物からなる近赤外線吸収フィルムが、反射またはぎらつき防止フィルムと、電磁波遮蔽フィルムとで挟まれた構造を有する光学フィルターが好ましい。この光学フィルターは、近赤外線吸収フィルムの粘着性を利用して積層されているため、従来フィルム同士の張り合わせのためだけに設けられていた粘着層を省略して製造されうる。必要に応じてガラス等の支持体や色調整フィルム等の機能性フィルムを張り合わせてもよい。
【０２２１】
光学フィルターの製造工程やフィルム構成をさらに簡略化するためには、複数の機能を有する複合化フィルムを使用するのが良い。好ましい光学フィルターは、１枚のフィルムに電磁波遮蔽層と反射またはぎらつき防止層とを含む複合化フィルムに、本発明の近赤外線吸収粘着剤組成物からなる近赤外線吸収粘着層を張り合わせた光学フィルターである。
【０２２２】
上記近赤外線吸収材は、薄型ディスプレー用光学フィルターとして用いられうる。薄型ディスプレー用光学フィルターは、表示装置から離して設置してもよいし、表示装置に直接貼り付けてもよい。表示装置から離して設置する場合は支持体としてガラスを使用するのが好ましい。表示装置に直接張り合わせる場合にはガラスを使用しない光学フィルターが好ましい。
【０２２３】
上記近赤外線吸収粘着剤組成物を積層した光学フィルターを薄型ディスプレーに搭載すると、長期間にわたり良好な画質が維持される。好ましい薄型ディスプレーは、本発明の近赤外線吸収粘着剤組成物又は本発明の近赤外線吸収材を用いてなる、薄型ディスプレーである。表示体に直接、光学フィルターを張り合わせた薄型ディスプレーはより鮮明な画質が得られる。光学フィルターを直接張り合わせる場合は表示体のガラスが強化ガラスを使用するか、衝撃吸収層を設けた光学フィルターを使用するのが好ましい。
【０２２４】
上記光学フィルターを表示装置に貼り付ける際の粘着剤としては、スチレンブタジエンゴム、ポリイソプレンゴム、ポリイソブチレンゴム、天然ゴム、ネオプレンゴム、クロロプレンゴム、ブチルゴム等のゴム類やポリアクリル酸メチル、ボリアクリル酸エチル、ポリアクリル酸ブチル等のポリアクリル酸アルキルエステル等が挙げられ、これらは単独で用いられてもよいし、さらに粘着付与剤としてピッコライト、ポリベール、ロジンエステル等を添加したものを用いてもよい。また、特開２００４−２６３０８４号公報で示されているように衝撃吸収能を有する粘着剤を使用することができるが、これに限定されるものではない。粘着剤を用いることなく、近赤外線吸収層の粘着性を利用して、光学フィルターが表示装置に貼り付けられても良い。
【０２２５】
この粘着層の厚みは、通常５〜２０００μｍ、好ましくは１０〜１０００μｍである。粘着剤層の表面に剥離フィルムを設け、この剥離フィルムにより、光学フィルターを薄型ディスプレーの表面に張り付けるまでの間、粘着剤層を保護し、粘着剤層にゴミ等が付着しないようにするのもよい。この場合、フィルターの縁綾部の粘着剤層と剥離フィルムとの間に、粘着剤層を設けない部分を形成したり非粘着性のフィルムを挟む等して非粘着部分を形成し、この非粘着部分を剥離開始部とすれば、貼着時の作業が行いやすい。
【０２２６】
衝撃吸収層は表示装置を外部からの衝撃から保護するためのものである。支持体を使用しない光学フィルターで使用するのが好ましい。衝撃吸収材としては特開２００４−２４６３６５号公報、特開２００４−２６４４１６号公報に示されているような、エチレン−酢酸ビニル共重合体、アクリル系ポリマー、ポリ塩化ビニル、ウレタン系、シリコン系樹脂等が使用できるが、これらに限定されるものではない。
【実施例】
【０２２７】
以下において、実施例により本発明が具体的に説明される。これらの実施例は何ら本発明を制限するものではない。なお以下の成分比率において、特に説明されない限り、「％」は質量％を意味し、「部」は質量部を意味するものとする。評価方法は以下の通りである。
【０２２８】
（１）紫外線吸収能の評価
３８０ｎｍの光の透過率により評価した。透過率の測定には、ＵＶ−３７００（島津製作所製）を用いた。次の基準により、３段階の評価がなされた。「○」が最も高い評価であり、「△」がその次に高い評価であり、「×」が最も低い評価である。この評価結果が下記の表２に示されている。
○：波長が３８０ｎｍである光の透過率が２０％未満
△：波長が３８０ｎｍである光の透過率が２０％以上３０％未満
×：波長が３８０ｎｍである光の透過率が３０％以上
【０２２９】
（２）耐湿熱性の評価
試験体を８０℃で且つ９０％ＲＨの恒温恒湿器中に１２０時間静置し、試験前後での３５０〜１５００ｎｍの透過スペクトルを測定した。透過スペクトルの測定にはＵＶ−３７００（島津製作所製）を使用した。得られた試験前後の透過スペクトルから、λｍａｘにおける色素残存率（％）を評価した。この色素残存率が８０％以上の場合が「○」とされ、この色素残存率が５０％以上８０％未満の場合が「△」とされ、この色素残存率が５０％未満の場合が「×」とされた。「○」が最も高い評価であり、「△」がその次に高い評価であり、「×」が最も低い評価である。なお、λｍａｘは、試験前の測定結果に基づいて決定された。この評価結果が下記の表２に示される。
【０２３０】
（３）耐光性の評価
スガ試験機社製の「ＳＸ２−７５  スーパーキセノンウェザーメーター」にて、６３℃で且つ５０％ＲＨの環境下、試験体に、３００〜４００ｎｍにおける照射強度が６０Ｗ／ｍ２である光を２００時間照射した。この試験前後のそれぞれにおいて、３５０〜１５００ｎｍの光の透過スペクトルを測定した。透過スペクトルの測定にはＵＶ−３７００（島津製作所製）を使用した。得られた試験前後の透過スペクトルから、λｍａｘにおける色素残存率（％）を評価した。この色素残存率が９０％以上の場合が「◎」とされ、この色素残存率が８０％以上９０％未満の場合が「○」とされ、この色素残存率が５０％以上８０％未満の場合が「△」とされ、この色素残存率が５０％未満の場合が「×」とされた。「◎」が最も高い評価であり、「○」がその次に高い評価であり、「△」がその次に高い評価であり、「×」が最も低い評価である。なお、λｍａｘは、試験前の測定結果に基づいて決定された。この評価結果が下記の表２に示される。  
【０２３１】
上述したように、耐湿熱性及び耐光性の評価においては、色素残存率（％）が測定された。試験後のλｍａｘでの吸光度がＡｘ（％）とされ、試験前のλｍａｘでの吸光度がＢｘ（％）とされるとき、色素残存率Ｐｘ（％）は下記の式で計算される。
Ｐｘ＝（Ａｘ／Ｂｘ）×１００
【０２３２】
（４）近赤外線吸収能の評価（近赤外線透過率）
ＵＶ−３７００（島津製作所製）を使用して、試験体の３５０ｎｍ〜１２５０ｎｍの透過スペクトルを測定した。近赤外線吸収能は、波長８５０ｎｍから１０００ｎｍまでの範囲の平均透過率により評価し、この平均透過率が３０％以下である場合が「○」とされた。この評価結果が下記の表２に示される。
【０２３３】
（５）ジイモニウム塩の上記吸光度（Ｘ）
前述した方法により測定された。
【０２３４】
（６）ジイモニウム塩の上記溶解度（Ｙ）
５種類のサンプルを用いた前述の測定方法により測定された。  
【０２３５】
（７）酸価の測定
樹脂０．５ｇを精秤し、トルエン５０ｇを加えて均一に溶解させた。指示薬としてフェノールフタレイン／アルコール溶液を２〜３滴加え、０．１Ｎ水酸化カリウム／アルコール溶液で滴定し、液の赤みが約３０秒で消えなくなったときを終点とした。このときの滴定量と樹脂の固形分から酸価を求めた。酸価は、樹脂固形分１ｇを中和するのに必要な水酸化カリウムのｍｇで表される。
【０２３６】
（８）計算溶解性パラメータの算出
前述の方法により算出された。
【０２３７】
［ジイモニウム色素ａ１の合成］
ジメチルホルムアミド（ＤＭＦ）３６部中に、Ｎ，Ｎ，Ｎ’，Ｎ’−テトラキス（ｐ−ジ（ｉｓｏ−ブチル）アミノフェニル）−ｐ−フェニレンジアミン６部を加え、６０℃に加熱溶解した。その後、トリス（トリフルオロメチルスルホニル）メタン５８．４％水溶液１０．１部を加えた。次に、ＤＭＦ３５部に溶解した硝酸銀２．３２部を加え、３０分間加熱撹拌した。不溶解分を濾別した後、反応液に水を加え、析出した結晶を濾過、メタノール洗浄、水洗及び乾燥して、８．４部のトリス（トリフルオロメチルスルホニル）メチド酸−Ｎ，Ｎ，Ｎ’，Ｎ’−テトラキス（ｐ−ジ（ｉｓｏ−ブチル）アミノフェニル）−ｐ−フェニレンジイモニウム（以下、化合物ａ１ともいう）を得た。この化合物ａ１は、上記式（２）における、Ｒ１〜Ｒ８が全てｉｓｏ−ブチル基であり且つ上記式（２）におけるＺ−が［（ＣＦ３ＳＯ２）３Ｃ−］であるジイモニウム塩である。この化合物ａ１の上記吸光度（Ｘ）は、溶媒がトルエンの場合が０．１３８（λｍａｘは１０９６ｎｍ）であり、溶媒が酢酸エチルの場合が０．２３９（λｍａｘは１０８１ｎｍ）であった。この化合物ａ１の上記溶解度（Ｙ）を測定したところ、溶媒がトルエンの場合が０．０１質量％未満であり、溶媒が酢酸エチルの場合が０．０１質量％未満であった。
【０２３８】
［ジイモニウム化合物ｂ１の合成］
ＤＭＦ３０部中に、Ｎ,Ｎ,Ｎ’,Ｎ’−テトラキス（アミノフェニル）−ｐ−フェニレンジアミン３.８部、ｉｓｏ−ブチルブロミド２１部及び炭酸カリウム１５部を加え、８０℃で１時間、更に９０℃で７時間、更に１３０℃で１時間反応させた。冷却後、濾過し、この反応液（濾液）にイソプロパノール３０部を加え、５℃以下で１時間撹拌した。生成した結晶をメタノールで洗浄した後、乾燥し、薄茶色の結晶状化合物２.５部を得た。ＤＭＦ１０部中に上記結晶状化合物１部を加え、６０℃に加熱してこの結晶状化合物を溶解させた液体Ｘ１を得た。ＤＭＦ１０部に六フッ化アンチモン酸銀０.７８部を溶解させて得られた液体Ｙ１を、上記液体Ｘ１に加え、３０分反応させた。冷却後、析出した銀を濾別した。この反応液（濾液）に水１０部をゆっくりと滴下し、滴下後１５分撹拌した。生成した黒色結晶を濾過し、５０部の水で洗浄し、得られたケーキ（残渣）を乾燥して、０．５部のヘキサフルオロアンチモン酸−Ｎ,Ｎ,Ｎ’,Ｎ’−テトラキス（ｐ−ジ（ｉｓｏ−ブチル）アミノフェニル）−ｐ−フェニレンジイモニウム（以下、化合物ｂ１ともいう）を得た。この化合物ｂ１は、上記式（２）における、Ｒ１〜Ｒ８が全てｉｓｏ−ブチル基であり且つ上記式（２）におけるＺ−が［ＳｂＦ６−］であるジイモニウム塩である。この化合物ｂ１の上記吸光度（Ｘ）を測定したところ、溶媒がトルエンの場合が０．０７０（λｍａｘは１０８８ｎｍ）であり、溶媒が酢酸エチルの場合が０．１１３（λｍａｘは１０６９ｎｍ）であった。この化合物ｂ１の上記溶解度（Ｙ）を測定したところ、溶媒がトルエンである場合０．０１質量％未満であり、溶媒が酢酸エチルである場合０．０１質量％未満であった。
【０２３９】
樹脂合成例１：
モノマーとして、３８４．６ｇの２−エチルヘキシルアクリレート、３０ｇのブチルアクリレート、１０２ｇのシクロヘキシルメタクリレート、１８ｇのアクリル酸、５．４ｇのヒドロキシエチルアクリレート及び６０ｇの上記「ＲＵＶＡ−９３」を秤量し、十分に混合して、重合性モノマー混合物（１）を得た。なお、「ＲＵＶＡ−９３」は、大塚化学社製のベンゾトリアゾール系の紫外線吸収性モノマーである。この「ＲＵＶＡ−９３」は、上記モノマー（Ａ−１）に該当する。「ＲＵＶＡ−９３」は、２−［２’−ヒドロキシ−５’−（メタクリロイルオキシエチル）フェニル］−２Ｈ−ベンゾトリアゾールである。
【０２４０】
１６０ｇの酢酸エチルと、３００ｇの重合性モノマー混合物（１）とを、温度計、攪拌機、不活性ガス導入管、還流冷却器及び滴下ロートを備えたフラスコに入れた。また、上記滴下ロートに、３００ｇの重合性モノマー混合物（１）、１６ｇの酢酸エチル及び０．１５ｇのナイパーＢＭＴ−Ｋ４０（重合開始剤、日本油脂社製）を入れ、良く混合して、滴下用混合物（１）とした。
【０２４１】
窒素ガスを２０ｍｌ／分で流通させながら、フラスコの内温を９５℃まで上昇させ、重合開始剤であるナイパーＢＭＴ−Ｋ４０（０．１５ｇ）をフラスコに投入し、重合反応を開始させた。重合開始剤の投入から３０分後に、滴下ロートからの滴下用混合物（１）の滴下を開始した。滴下用混合物（１）は、９０分かけて、均等に滴下された。滴下用混合物（１）の滴下終了後、粘度の上昇に応じて酢酸エチルで希釈を適宜行いながら、還流温度を維持しながら６時間熟成を行った。
【０２４２】
反応終了後、不揮発分が約４５％になるように酢酸エチルで反応液を希釈し、計算ガラス転移温度（Ｔｇ）が−３７．５℃であり、計算溶解性パラメータが９．６である樹脂（１）を得た。この樹脂（１）は、粘着剤樹脂であった。樹脂（１）の重量平均分子量（Ｍｗ）は６２万であり、樹脂（１）の酸価は２３．４であった。
【０２４３】
樹脂合成例２：
モノマーとして、３６０．６ｇの２−エチルヘキシルアクリレート、６０ｇのブチルアクリレート、１５６ｇのシクロヘキシルメタクリレート、１８ｇのアクリル酸及び５．４ｇのヒドロキシエチルアクリレートを秤量し、十分に混合して、重合性モノマー混合物（２）を得た。
【０２４４】
上記重合性モノマー混合物（１）に代えて、この重合性モノマー混合物（２）が用いられた他は、樹脂合成例１と同様にして、樹脂（２）を得た。この樹脂（２）の計算ガラス転移温度（Ｔｇ）が−３８．５℃であり、計算溶解性パラメータが９．０８であった。この樹脂（２）は、粘着剤樹脂であった。樹脂（２）の重量平均分子量（Ｍｗ）は４３万であり、樹脂（２）の酸価は２３．４であった。
【０２４５】
樹脂合成例３：
モノマーとして、２６４．６ｇの２−エチルヘキシルアクリレート、１５０ｇのブチルアクリレート、１８０ｇのシクロヘキシルメタクリレート及び５．４ｇのヒドロキシエチルアクリレートを秤量し、十分に混合して、重合性モノマー混合物（３）を得た。
【０２４６】
上記重合性モノマー混合物（１）に代えて、この重合性モノマー混合物（３）が用いられた他は樹脂合成例１と同様にして、計算ガラス転移温度（Ｔｇ）が−３５℃、計算溶解性パラメータが８．９９である樹脂（３）を得た。この樹脂（３）は、粘着剤樹脂であった。樹脂（３）の重量平均分子量（Ｍｗ）は４４万であり、樹脂（３）の酸価は０であった。
【０２４７】
樹脂合成例４：
モノマーとして、４８９ｇのブチルアクリレート、３０ｇのヒドロキシエチルアクリレート及び８１ｇのメチルメタクリレートを秤量し、十分に混合して、重合性モノマー混合物（４）を得た。
【０２４８】
上記重合性モノマー混合物（１）に代えて、この重合性モノマー混合物（４）が用いられた他は樹脂合成例１と同様にして、計算ガラス転移温度（Ｔｇ）が−３９℃、計算溶解性パラメータが１０．０である樹脂（４）を得た。この樹脂（４）は、粘着剤樹脂であった。樹脂（４）の重量平均分子量（Ｍｗ）は９４万であり、樹脂（４）の酸価は０であった。
【０２４９】
上記樹脂（１）から（４）のモノマー配合（重量比）及び樹脂仕様が、下記の表１に示される。
【０２５０】
【表１】
2011068780.tif 000018
【０２５１】
［実施例１］
０．５部の上記化合物ａ１、９．５部の酢酸エチル及び２５部のジルコニアビーズを７０ｍｌのマヨネーズ瓶に入れ、ペイントシェーカーで４時間振とうした後、ジルコニアビーズを濾別して、化合物ａ１を含む近赤外線吸収混合物１を得た。なお、ジルコニアビーズはニッカトー社製であり、その粒子径は３００μｍであった。この近赤外線吸収混合物１は、前述の混合物（Ｍ１）に相当する。
【０２５２】
架橋剤であるコロネートＬ−５５Ｅ（日本ポリウレタン社製）を酢酸エチル溶液に溶解して、固形分２．７５％の架橋剤溶液１を調整した。樹脂合成例１で得られた樹脂（１）、上記近赤外線吸収混合物１及び架橋剤溶液１を、固形分重量比で１００／１／０．５となるように混合し、固形分が２５％となるように希釈溶剤としての酢酸エチルで希釈して、近赤外線吸収粘着剤組成物Ａ１を得た。なお、この固形分重量比は、（樹脂（１）／近赤外線吸収混合物１／架橋剤溶液１）の順で表記されている。
【０２５３】
近赤外線吸収粘着剤組成物Ａ１をアプリケーターにて、易接着処理ＰＥＴフィルム（東洋紡績社製、コスモシャインＡ４３００）上に塗工した。塗工時の厚みは、乾燥後の粘着剤組成物層の厚みが２５μｍとなるように設定した。次いで、１００℃の熱風循環オーブン中にて２分間乾燥させた。この粘着剤組成物Ａ１からなる層に離型フィルム（シリコン処理されたＰＥＴフィルム）を張り合わせた後、２３℃で７日間養生させて、近赤外線吸収材Ａ１を得た。離型フィルムを剥がした後、この近赤外線吸収材Ａ１をガラス板（石英ガラス板）に貼り付けて、実施例１に係る試験体を得た。この試験体について、紫外線吸収能の測定、近赤外線吸収能の測定、耐湿熱試験及び耐光試験を行った。この評価結果が下記の表２に示される。
【０２５４】
［実施例２］
架橋剤であるコロネートＬ−５５Ｅ（日本ポリウレタン社製）を酢酸エチル溶液に溶解して、固形分２．７５％の架橋剤溶液１を調整した。樹脂合成例２で得られた樹脂（２）、上記近赤外線吸収混合物１、上記「ＴＩＮＵＶＩＮ１０９」及び架橋剤溶液１を、固形分重量比で１００／１／１０／０．５となるように混合し、固形分が２５％となるように希釈溶剤としての酢酸エチルで希釈して、近赤外線吸収粘着剤組成物Ｂ１を得た。なお、この固形分重量比は、（樹脂（２）／近赤外線吸収混合物１／紫外線吸収剤（「ＴＩＮＵＶＩＮ１０９」）／架橋剤溶液１）の順で表記されている。
【０２５５】
上記近赤外線吸収粘着剤組成物Ａ１に代えて、この近赤外線吸収粘着剤組成物Ｂ１を用いた他は実施例１と同様にして、実施例２に係る試験体を得た。この試験体について、紫外線吸収能の測定、近赤外線吸収能の測定、耐湿熱試験及び耐光試験を行った。この評価結果が下記の表２に示される。
【０２５６】
［実施例３及び４］
樹脂及び紫外線吸収剤が表２に示される様にされた他は実施例２と同様にして、試験体を得た。これらの試験体について、紫外線吸収能の測定、近赤外線吸収能の測定、耐湿熱試験及び耐光試験を行った。この評価結果が下記の表２に示される。
【０２５７】
［実施例５］
架橋剤であるコロネートＬ−５５Ｅ（日本ポリウレタン社製）を酢酸エチル溶液に溶解して、固形分２．７５％の架橋剤溶液１を調整した。架橋促進剤であるジラウリン酸ジ−ｎ−ブチルスズを酢酸エチルに溶解し、固形分１％の架橋促進剤溶液１を調整した。樹脂合成例３で得られた樹脂（３）、上記近赤外線吸収混合物１、上記架橋剤溶液１及び上記架橋促進剤溶液１を、固形分重量比で１００／１／０．５／０．０５となるように混合し、固形分が２５％となるように希釈溶剤としての酢酸エチルで希釈して、実施例５に係る近赤外線吸収粘着剤組成物を得た。なお、この固形分重量比は、（樹脂（３）／近赤外線吸収混合物１／架橋剤溶液１／架橋促進剤溶液１）の順で表記されている。上記近赤外線吸収粘着剤組成物Ａ１に代えてこの実施例５に係る近赤外線吸収粘着剤組成物を用いた他は実施例１と同様にして、実施例５に係る試験体を得た。この試験体について、紫外線吸収能の測定、近赤外線吸収能の測定、耐湿熱試験及び耐光試験を行った。この評価結果が下記の表２に示される。
【０２５８】
［実施例６］
表２に記載された事項の他は実施例５と同様にして、実施例６に係る試験体を得た。この試験体について、紫外線吸収能の測定、近赤外線吸収能の測定、耐湿熱試験及び耐光試験を行った。この評価結果が下記の表２に示される。
【０２５９】
［実施例７］
０．５部の上記化合物ｂ１、９．５部の酢酸エチル及び２５部のジルコニアビーズを７０ｍｌのマヨネーズ瓶に入れ、ペイントシェーカーで４時間振とうした後、ジルコニアビーズを濾別して、化合物ｂ１を含む近赤外線吸収混合物２を得た。なお、ジルコニアビーズはニッカトー社製であり、その粒子径は３００μｍであった。この近赤外線吸収混合物２は、前述の混合物（Ｍ１）に相当する。
【０２６０】
架橋剤であるコロネートＬ−５５Ｅ（日本ポリウレタン社製）を酢酸エチル溶液に溶解して、固形分２．７５％の架橋剤溶液１を調整した。架橋促進剤であるジラウリン酸ジ−ｎ−ブチルスズを酢酸エチルに溶解し、固形分１％の架橋促進剤溶液１を調整した。樹脂合成例３で得られた樹脂（３）、上記近赤外線吸収混合物２、上記「ＴＩＮＵＶＩＮ１０９」、上記架橋剤溶液１及び上記架橋促進剤溶液１を、固形分重量比で１００／１／１０／０．５／０．０５となるように混合し、固形分が２５％となるように希釈溶剤としての酢酸エチルで希釈して、近赤外線吸収粘着剤組成物Ｃ１を得た。なお、この固形分重量比は、（樹脂（３）／近赤外線吸収混合物２／紫外線吸収剤（「ＴＩＮＵＶＩＮ１０９」）／架橋剤溶液１）／架橋促進剤溶液１の順で表記されている。
【０２６１】
上記近赤外線吸収粘着剤組成物Ａ１に代えて、この近赤外線吸収粘着剤組成物Ｃ１を用いた他は実施例１と同様にして、実施例７に係る試験体を得た。この試験体について、紫外線吸収能の測定、近赤外線吸収能の測定、耐湿熱試験及び耐光試験を行った。この評価結果が下記の表２に示される。  
【０２６２】
［比較例１］
架橋剤であるコロネートＬ−５５Ｅ（日本ポリウレタン社製）を酢酸エチル溶液に溶解して、固形分２．７５％の架橋剤溶液１を調整した。架橋促進剤であるジラウリン酸ジ−ｎ−ブチルスズを酢酸エチルに溶解し、固形分１％の架橋促進剤溶液１を調整した。樹脂合成例３で得られた樹脂（３）、上記近赤外線吸収混合物１、上記架橋剤溶液１及び上記架橋促進剤溶液１を、固形分重量比で１００／１／０．５／０．０５となるように混合し、固形分が２５％となるように希釈溶剤としての酢酸エチルで希釈して、近赤外線吸収粘着剤組成物Ｄ１を得た。なお、この固形分重量比は、（樹脂（３）／近赤外線吸収混合物１／架橋剤溶液１／架橋促進剤溶液１）の順で表記されている。
【０２６３】
上記近赤外線吸収粘着剤組成物Ａ１に代えて、この近赤外線吸収粘着剤組成物Ｄ１が用いられた他は、実施例１と同様にして、比較例１に係る試験体を得た。この試験体について、紫外線吸収能の測定、近赤外線吸収能の測定、耐湿熱試験及び耐光試験を行った。この評価結果が下記の表２に示される。
【０２６４】
［比較例２］
上記近赤外線吸収混合物１に代えて、上記近赤外線吸収混合物２が用いられた他は、比較例１と同様にして、比較例２に係る試験体を得た。この試験体について、紫外線吸収能の測定、近赤外線吸収能の測定、耐湿熱試験及び耐光試験を行った。この評価結果が下記の表２に示される。
【０２６５】
［実施例１Ｐ］
試験体の作製において、上記ガラスに代えてＰＥＴフィルムが用いられた他は実施例１と同様にして、実施例１Ｐに係る試験体を得た。この試験体について、紫外線吸収能の測定、近赤外線吸収能の測定、耐湿熱試験及び耐光試験を行った。この評価結果が下記の表３に示される。
【０２６６】
［実施例２Ｐ］
試験体の作製において、上記ガラスに代えてＰＥＴフィルムが用いられた他は実施例７と同様にして、実施例２Ｐに係る試験体を得た。この試験体について、紫外線吸収能の測定、近赤外線吸収能の測定、耐湿熱試験及び耐光試験を行った。この評価結果が下記の表３に示される。
【０２６７】
［比較例１Ｐ］
試験体の作製において、上記ガラスに代えてＰＥＴフィルムが用いられた他は比較例１と同様にして、比較例１Ｐに係る試験体を得た。この試験体について、紫外線吸収能の測定、近赤外線吸収能の測定、耐湿熱試験及び耐光試験を行った。この評価結果が下記の表３に示される。
【０２６８】
［比較例２Ｐ］
試験体の作製において、上記ガラスに代えてＰＥＴフィルムが用いられた他は比較例２と同様にして、比較例２Ｐに係る試験体を得た。この試験体について、紫外線吸収能の測定、近赤外線吸収能の測定、耐湿熱試験及び耐光試験を行った。この評価結果が下記の表３に示される。
【０２６９】
【表２】
2011068780.tif 000019
【０２７０】
【表３】
2011068780.tif 000020
【０２７１】
実施例１（紫外線吸収性モノマーが共重合された樹脂を含む場合）は、他の実施例（紫外線吸収剤が混合された場合）と比較して、評価が高い。この理由は、紫外線吸収性化合物が添加型ではなく樹脂に共重合されているため、ブリードアウトがほとんど無く、紫外線吸収性基による効果が持続しやすいためであると考えられる。
【０２７２】
実施例１から７と比較例１及び２とを対比すると、実施例では紫外線吸収能のみならず、近赤外線吸収色素の耐湿熱性及び耐熱性が向上している。これらの実施例は、基材にガラスが用いられている場合であっても、本発明が実用可能であることを示している。
【０２７３】
また、実施例１、７及び比較例１、２からなる第１グループと、実施例１Ｐ、２Ｐ及び比較例１Ｐ、２Ｐからなる第２グループとの対比により、実施例の効果が一層明確となる。透明基材にガラスが用いられている第１グループにおいて、実施例の評価と比較例の評価との間に差が見られる（この差を、評価差１とする）。また、透明基材にガラスが用いられていない第２グループにおいても、実施例の評価と比較例の評価との間に差がみられる（この差を、評価差２とする）。評価差１と評価差２とを比較すると、評価差１のほうが大きい。このように、本発明の近赤外線吸収粘着剤組成物の効果は、基材がガラスである場合に、顕著である。
【０２７４】
［実施例１ａ］
１．重合性ポリシロキサン（Ｍ−１）の合成
攪拌機、温度計および冷却管を備えた３００ｍｌの四つ口フラスコにテトラメトキシシラン１４４．５部、γ−メタクリロキシプロピルトリメトキシシラン２３．６部、水１９．０部、メタノール３０．０部およびアンバーリスト１５（商品名：オルガノ社製の陽イオン交換樹脂）５．０部を入れ、６５℃で２時間攪拌し、反応させた。反応混合物を室温まで冷却した後、冷却管に代えて蒸留塔、これに接続させた冷却管および流出口を設け、常圧下でフラスコ内温約８０℃まで２時間かけて昇温し、メタノールが流出しなくなるまで同温度で保持した。さらに、２．６７×１０ｋＰａの圧力下９０℃の温度で、メタノールが流出しなくなるまで保持し、反応を更に進行させた。再び、室温まで冷却した後、アンバーリスト１５を濾過し、数平均分子量が１，８００の重合性ポリシロキサン（Ｍ−１）を得た。
【０２７５】
２．有機ポリマー（Ｐ−１）の合成
攪拌機、滴下口、温度計、冷却管およびＮ２ガス導入口を備えた１リットルのフラスコに、有機溶剤として酢酸ｎ−ブチル２６０部を入れ、Ｎ２ガスを導入し、攪拌しながら、フラスコ内温を１１０℃まで加熱した。ついで重合性ポリシロキサン（Ｍ−１）１２部、ｔｅｒｔ−ブチルメタクリレート１９部、ブチルアクリレート９４部、２−ヒドロキシエチルメタクリレート６７部、パーフルオロオクチルエチルメタクリレート（ライトエステルＦＭ−１０８、共栄社化学社製）４８部および２，２’−アゾビス−（２−メチルブチロニトリル）２．５部を混合した溶液が、滴下口より３時間かけて滴下された。滴下後も同温度で１時間攪拌を続けた後、ｔｅｒｔ−ブチルパーオキシ−２−エチルヘキサノエート０．１部を３０分おきに２回添加し、さらに２時間加熱して共重合を行なった。その結果、数平均分子量が１２，０００であり重量平均分子量が２７，０００である有機ポリマー（Ｐ−１）が酢酸ｎ−ブチルに溶解した溶液を得た。得られた溶液の固形分は４８．２％であった。
【０２７６】
３．有機ポリマー複合無機微粒子分散体（Ｓ−１）の合成
攪拌機、２つの滴下口（滴下口αと滴下口β）、温度計を備えた５００ｍｌの四つ口フラスコに、酢酸ｎ−ブチル２００部およびメタノール５００部を入れておき、内温を４０℃に調整した。ついでフラスコ内を攪拌しながら、有機ポリマー（Ｐ−１）の酢酸ｎ−ブチル溶液１０ｇ、テトラメトキシシラン３０部および酢酸ｎ−ブチル５部の混合液（原料液Ａ）を滴下口αから２時間かけて滴下すると同時に、２５％アンモニア水５部、脱イオン水１０部およびメタノール１５部の混合液（原料液Ｂ）を滴下口βから２時間かけて滴下した。滴下後、冷却管に代えて蒸留塔、これに接続させた冷却管および流出口を設け、４０ｋＰａの圧力下、フラスコ内温を１００℃まで昇温し、アンモニア、メタノールおよび酢酸ｎ−ブチルを固形分が３０％となるまで留去して、有機ポリマー複合無機微粒子が酢酸ｎ−ブチルに分散した分散体（Ｓ−１）を得た。この分散体（Ｓ−１）において、上記有機ポリマー複合無機微粒子中の無機微粒子と有機ポリマーとの比率は、７０／３０であった。この比率は、重量比である。得られた有機ポリマー複合無機微粒子の平均粒子径は２３．９ｎｍであった。なお、有機ポリマー複合無機微粒子中の無機微粒子と有機ポリマーの比率は、有機ポリマー複合微粒子分散体を１．３３×１０ｋＰａの圧力下、１３０℃で２４時間乾燥したものについて元素分析を行ない、灰分を有機ポリマー複合無機微粒子含有量として求めた。また、平均粒子径は、有機ポリマー複合無機微粒子分散体（Ｓ−１）１部を酢酸ｎ−ブチル９９部で希釈した溶液を用いて、透過型電子顕微鏡により粒子を撮影し、任意の１００個の粒子の直径を読み取り、その平均を平均粒子径として求めた。
【０２７７】
４．反射防止フィルム
ジぺンタエリスリトールヘキサアクリレート（ＤＰＥ−６Ａ、共栄社化学社製）８部およびペンタエリスリトールトリアクリレート（ＰＥ−３Ａ、共栄社化学社製）２部を混合し、メチルエチルケトン４０部に溶解した溶液を作製した。この溶液に、光重合開始剤（イルガキュア９０７、チバガイギー社製）０．５部をメチルエチルケトン２部に溶解した溶液を加え、ハードコート層塗布液を調製した。
【０２７８】
有機ポリマー複合無機微粒子分散体（Ｓ−１）９部、デスモジュールＮ３２００（商品名、住化バイエルウレタン社製のイソシアネート硬化剤）０．３部、ジラウリン酸ジ−ｎ−ブチルスズ０．００３部およびメチルイソブチルケトン１１０部を混合し、低屈折率層塗布液を調製した。
【０２７９】
厚さ１８８μｍのポリエチレンテレフタレートフィルム（コスモシャインＡ４３００、東洋紡績社製）に上記ハードコート層塗布液を、バーコーターを用いて塗布し、塗布層ｈを得た。この塗布層ｈを、１００℃で１５分乾燥した後、高圧水銀灯で２００ｍＪ／ｃｍ２の紫外線を照射することにより硬化させ、膜厚５μｍのハードコート層を形成した。このハードコート層の上に上記低屈折率塗布液をバーコーターを用いて塗布し、ポリエチレンテレフタレートフィルム上に反射防止膜を作成した。
【０２８０】
フィルムの反射防止膜側とは反対側の面をスチールウールで粗面化した。この粗面化された面に黒インキを塗った。反射防止膜側の面の入射角５°における鏡面反射スペクトルを紫外可視分光光度計（ＵＶ−３１００、島津製作所製）を用いて測定し、反射率が最小値を示す波長およびその波長における反射率（最小反射率）を求めた。得られた反射防止フィルムにおいて、反射率が最小値を示す波長は波長５５０ｎｍであり、その波長における反射率（最小反射率）は０．４５％であった。
【０２８１】
上記反射防止フィルムの裏面側に、実施例１で得られた近赤外線吸収粘着剤組成物Ａ１について、実施例１と同様に塗工および乾燥し、光学フィルター１を得た。光学フィルター１の近赤外線透過率、全光線透過率、耐熱性、耐湿熱性、耐光性、耐クラック性および耐溶剤性は良好だった。
【産業上の利用可能性】
【０２８２】
本発明の近赤外線吸収粘着剤組成物は、近赤外線吸収能の持続性及び可視領域の透明性が高く、紫外線吸収性、耐熱性、耐湿熱性及び耐光性に優れることから、例えば薄型ディスプレー用の光学フィルターとして有用である。また、光情報記録材料としても使用することができる。